(57)【要約】本発明は、疎水性薬物の微粉砕に関する方法および製品を包含する。水溶液を含めた一組の溶液を用いて疎水性薬物を微粉砕する方法を提供する。本発明は、更に、微粉疎水性薬物の製品および関連の使用方法に関する。【特許請求の範囲】
【請求項１】
疎水性物質を微粉砕する方法であって、
疎水性物質を、有効量の第一溶媒であって、ポリマーを含まない該第一溶媒中に溶解させ、ここにおいて、該疎水性物質および該溶媒は、連続相を有する混合物を形成し、
第二溶媒を該混合物中に導入し、そして
該混合物中に水溶液を導入し、ここにおいて、該水溶液が、該疎水性物質の沈殿を引き起こして、１ミクロンまたはそれ未満の平均粒子サイズを有する微粉疎水性物質の組成物を生じることを含む方法。
【請求項２】
微粉疎水性物質を噴霧乾燥することによって微小粒子を製造することを更に含む、請求項１に記載の方法。
【請求項３】
噴霧乾燥、界面重合、ホットメルトカプセル化、相分離カプセル化、自然エマルジョン、溶媒蒸発マイクロカプセル化、溶媒除去マイクロカプセル化、コアセルべーション、および低温マイクロスフェア形成から成る群より選択される方法によって、微粉疎水性物質の微小粒子を製造することを更に含む、請求項１に記載の方法。
【請求項４】
微粉疎水性物質に転相ナノカプセル化（ＰＩＮ）を行うことによって微小粒子を製造することを更に含む、請求項１に記載の方法。
【請求項５】
第二溶媒がアルコールであり、ここにおいて、該アルコールが、メタノール（メチルアルコール）、エタノール（エチルアルコール）、１−プロパノール（ｎ−プロピルアルコール）、２−プロパノール（イソプロピルアルコール）、１−ブタノール（ｎ−ブチルアルコール）、２−ブタノール（sec−ブチルアルコール）、２−メチル−１−プロパノール（イソブチルアルコール）、２−メチル−２−プロパノール（ｔ−ブチルアルコール）、１−ペンタノール（ｎ−ペンチルアルコール）、３−メチル−１−ブタノール（イソペンチルアルコール）、２，２−ジメチル−１−プロパノール（ネオペンチルアルコール）、シクロペンタノール（シクロペンチルアルコール）、１−ヘキサノール（ｎ−ヘキサノール）、シクロヘキサノール（シクロヘキシルアルコール）、１−ヘプタノール（ｎ−ヘプチルアルコール）、１−オクタノール（ｎ−オクチルアルコール）、１−ノナノール（ｎ−ノニルアルコール）、１−デカノール（ｎ−デシルアルコール）、２−プロペン−１−オール（アリルアルコール）、フェニルメタノール（ベンジルアルコール）、ジフェニルメタノール（ジフェニルカルビノール）、トリフェニルメタノール（トリフェニルカルビノール）、グリセリン、フェノール、２−メトキシエタノール、２−エトキシエタノール、３−エトキシ−１，２−プロパンジオール、ジ（エチレングリコール）メチルエーテル、１，２−プロパンジオール、１，３−プロパンジオール、１，３−ブタンジオール、２，３−ブタンジオール、１，４−ブタンジオール、１，２−ペンタンジオール、１，３−ペンタンジオール、１，４−ペンタンジオール、１，５−ペンタンジオール、２，３−ペンタンジオール、２，４−ペンタンジオール、２，５−ペンタンジオール、３，４−ペンタンジオール、および３，５−ペンタンジオールから成る群より選択される請求項１に記載の方法。
【請求項６】
アルコールがイソプロパノールである、請求項５に記載の方法。
【請求項７】
第二溶媒がアルコールの混合物である、請求項１に記載の方法。
【請求項８】
アルコールの混合物が、
メタノール（メチルアルコール）、エタノール（エチルアルコール）、１−プロパノール（ｎ−プロピルアルコール）、２−プロパノール（イソプロピルアルコール）、１−ブタノール（ｎ−ブチルアルコール）、２−ブタノール（sec−ブチルアルコール）、２−メチル−１−プロパノール（イソブチルアルコール）、２−メチル−２−プロパノール（ｔ−ブチルアルコール）、１−ペンタノール（ｎ−ペンチルアルコール）、３−メチル−１−ブタノール（イソペンチルアルコール）、２，２−ジメチル−１−プロパノール（ネオペンチルアルコール）、シクロペンタノール（シクロペンチルアルコール）、１−ヘキサノール（ｎ−ヘキサノール）、シクロヘキサノール（シクロヘキシルアルコール）、１−ヘプタノール（ｎ−ヘプチルアルコール）、１−オクタノール（ｎ−オクチルアルコール）、１−ノナノール（ｎ−ノニルアルコール）、１−デカノール（ｎ−デシルアルコール）、２−プロペン−１−オール（アリルアルコール）、フェニルメタノール（ベンジルアルコール）、ジフェニルメタノール（ジフェニルカルビノール）、トリフェニルメタノール（トリフェニルカルビノール）、グリセリン、フェノール、２−メトキシエタノール、２−エトキシエタノール、３−エトキシ−１，２−プロパンジオール、ジ（エチレングリコール）メチルエーテル、１，２−プロパンジオール、１，３−プロパンジオール、１，３−ブタンジオール、２，３−ブタンジオール、１，４−ブタンジオール、１，２−ペンタンジオール、１，３−ペンタンジオール、１，４−ペンタンジオール、１，５−ペンタンジオール、２，３−ペンタンジオール、２，４−ペンタンジオール、２，５−ペンタンジオール、３，４−ペンタンジオール、および３，５−ペンタンジオールから成る群より選択される二つまたはそれを超えるアルコールを含む、請求項７に記載の方法。
【請求項９】
９０％を超える微粉疎水性物質が、１ミクロン未満の粒子サイズを有する、請求項１に記載の方法。
【請求項１０】
疎水性物質を、第一溶媒中で疎水性物質を加熱することによって溶解させる、請求項１に記載の方法。
【請求項１１】
疎水性物質を、第一溶媒中で疎水性物質を超音波処理することによって溶解させる、請求項１に記載の方法。
【請求項１２】
疎水性物質を、第一溶媒中で疎水性物質を高剪断することによって溶解させる、請求項１に記載の方法。
【請求項１３】
疎水性物質を、第一溶媒中で疎水性物質を高速撹拌することによって溶解させる、請求項１に記載の方法。
【請求項１４】
疎水性物質を微粉砕する方法であって、
疎水性物質を、有効量の第一溶媒中にポリマーと一緒に溶解させ、ここにおいて、該疎水性物質および該第一溶媒は、連続相を有する混合物を形成し、第二溶媒を該混合物中に導入し、そして該混合物中に水溶液を導入し、ここにおいて、該水溶液が、該疎水性物質の沈殿を引き起こして、１ミクロンまたはそれ未満の平均粒子サイズを有する微粉疎水性物質の組成物を生じることを含む方法。
【請求項１５】
製剤が、５％未満のポリマーを含有する、請求項１４に記載の方法。
【請求項１６】
ポリマーを水溶液によって除去する、請求項１４に記載の方法。
【請求項１７】
微粉疎水性物質を噴霧乾燥することによって微小粒子を製造することを更に含む、請求項１４に記載の方法。
【請求項１８】
界面縮合、ホットメルトカプセル化および相分離カプセル化から成る群より選択される方法によって、微粉疎水性物質の微小粒子を製造することを更に含む、請求項１４に記載の方法。
【請求項１９】
微粉疎水性物質に転相ナノカプセル化を行うことによって微小粒子を製造することを更に含む、請求項１４に記載の方法。
【請求項２０】
第二溶媒がアルコールである、請求項１４に記載の方法。
【請求項２１】
アルコールが、メタノール（メチルアルコール）、エタノール（エチルアルコール）、１−プロパノール（ｎ−プロピルアルコール）、２−プロパノール（イソプロピルアルコール）、１−ブタノール（ｎ−ブチルアルコール）、２−ブタノール（sec−ブチルアルコール）、２−メチル−１−プロパノール（イソブチルアルコール）、２−メチル−２−プロパノール（ｔ−ブチルアルコール）、１−ペンタノール（ｎ−ペンチルアルコール）、３−メチル−１−ブタノール（イソペンチルアルコール）、２，２−ジメチル−１−プロパノール（ネオペンチルアルコール）、シクロペンタノール（シクロペンチルアルコール）、１−ヘキサノール（ｎ−ヘキサノール）、シクロヘキサノール（シクロヘキシルアルコール）、１−ヘプタノール（ｎ−ヘプチルアルコール）、１−オクタノール（ｎ−オクチルアルコール）、１−ノナノール（ｎ−ノニルアルコール）、１−デカノール（ｎ−デシルアルコール）、２−プロペン−１−オール（アリルアルコール）、フェニルメタノール（ベンジルアルコール）、ジフェニルメタノール（ジフェニルカルビノール）、トリフェニルメタノール（トリフェニルカルビノール）、グリセリン、フェノール、２−メトキシエタノール、２−エトキシエタノール、３−エトキシ−１，２−プロパンジオール、ジ（エチレングリコール）メチルエーテル、１，２−プロパンジオール、１，３−プロパンジオール、１，３−ブタンジオール、２，３−ブタンジオール、１，４−ブタンジオール、１，２−ペンタンジオール、１，３−ペンタンジオール、１，４−ペンタンジオール、１，５−ペンタンジオール、２，３−ペンタンジオール、２，４−ペンタンジオール、２，５−ペンタンジオール、３，４−ペンタンジオール、および３，５−ペンタンジオールから成る群より選択される、請求項２０に記載の方法。
【請求項２２】
アルコールがイソプロパノールである、請求項２０に記載の方法。
【請求項２３】
第二溶媒がアルコールの混合物である、請求項１４に記載の方法。
【請求項２４】
アルコールの混合物が、
メタノール（メチルアルコール）、エタノール（エチルアルコール）、１−プロパノール（ｎ−プロピルアルコール）、２−プロパノール（イソプロピルアルコール）、１−ブタノール（ｎ−ブチルアルコール）、２−ブタノール（sec−ブチルアルコール）、２−メチル−１−プロパノール（イソブチルアルコール）、２−メチル−２−プロパノール（ｔ−ブチルアルコール）、１−ペンタノール（ｎ−ペンチルアルコール）、３−メチル−１−ブタノール（イソペンチルアルコール）、２，２−ジメチル−１−プロパノール（ネオペンチルアルコール）、シクロペンタノール（シクロペンチルアルコール）、１−ヘキサノール（ｎ−ヘキサノール）、シクロヘキサノール（シクロヘキシルアルコール）、１−ヘプタノール（ｎ−ヘプチルアルコール）、１−オクタノール（ｎ−オクチルアルコール）、１−ノナノール（ｎ−ノニルアルコール）、１−デカノール（ｎ−デシルアルコール）、２−プロペン−１−オール（アリルアルコール）、フェニルメタノール（ベンジルアルコール）、ジフェニルメタノール（ジフェニルカルビノール）、トリフェニルメタノール（トリフェニルカルビノール）、グリセリン、フェノール、２−メトキシエタノール、２−エトキシエタノール、３−エトキシ−１，２−プロパンジオール、ジ（エチレングリコール）メチルエーテル、１，２−プロパンジオール、１，３−プロパンジオール、１，３−ブタンジオール、２，３−ブタンジオール、１，４−ブタンジオール、１，２−ペンタンジオール、１，３−ペンタンジオール、１，４−ペンタンジオール、１，５−ペンタンジオール、２，３−ペンタンジオール、２，４−ペンタンジオール、２，５−ペンタンジオール、３，４−ペンタンジオール、および３，５−ペンタンジオールから成る群より選択される二つまたはそれを超えるアルコールを含む、請求項２３に記載の方法。
【請求項２５】
９０％を超える微粉疎水性物質が、１ミクロン未満の粒子サイズを有する、請求項１４に記載の方法。
【請求項２６】
疎水性物質を、第一溶媒中で疎水性物質を加熱することによって溶解させる、請求項１４に記載の方法。
【請求項２７】
疎水性物質を、第一溶媒中で疎水性物質を超音波処理することによって溶解させる、請求項１４に記載の方法。
【請求項２８】
疎水性物質を、第一溶媒中で疎水性物質を高剪断することによって溶解させる、請求項１４に記載の方法。
【請求項２９】
疎水性物質を、第一溶媒中で疎水性物質を高速撹拌することによって溶解させる、請求項１４に記載の方法。
【請求項３０】
請求項１〜１３のいずれか１項に記載の方法によって製造される微粉疎水性物質の製剤。
【請求項３１】
請求項１４〜２９のいずれか１項に記載の方法によって製造される微粉疎水性物質の製剤。
【請求項３２】
１ミクロン未満の平均粒子サイズを有する微粉疎水性物質の製剤を含む組成物であって、該製剤が５％未満のポリマー担体から構成され且つサーファクタントを含まない組成物。
【請求項３３】
製剤がポリマー担体を含まない、請求項３２に記載の組成物。
【請求項３４】
１ミクロン未満の平均粒子サイズを有する微粉疎水性物質の製剤を含む組成物であって、該製剤がポリマー担体を含まないし、しかも該微粉疎水性物質の結晶化度が、非微粉疎水性物質の少なくとも５０％の結晶化度である組成物。
【請求項３５】
結晶化度が少なくとも７５％である、請求項３４に記載の組成物。
【請求項３６】
結晶化度が９０％を超える、請求項３４に記載の組成物。
【請求項３７】
ある物質を対象に供給する方法であって、
１ミクロン未満の平均粒子サイズを有する微粉疎水性物質の固形製剤を経口投与することを含み、ここにおいて、該製剤が５％未満のポリマーから構成され且つサーファクタントを含まない方法。
【請求項３８】
疎水性物質の生物活性が保持されている、請求項３７に記載の方法。
【請求項３９】
微粉疎水性物質の相対バイオアベイラビリティーが、非微粉疎水性物質と比較して少なくとも５％増加している、請求項３７に記載の方法。
【請求項４０】
製剤がポリマーを含まない、請求項３７に記載の方法。
【請求項４１】
微粉疎水性物質を、転相ナノカプセル化によってマイクロカプセル化する、請求項３７に記載の方法。
【請求項４２】
ある物質を対象に供給する方法であって、
１ミクロン未満の平均粒子サイズを有する、転相ナノカプセル化によって封入される微粉疎水性物質の微小粒子を投与することを含み、ここにおいて、製剤が５％未満のポリマーから構成され且つサーファクタントを含まない方法。
【請求項４３】
微小粒子を経口投与する、請求項４２に記載の方法。
【請求項４４】
疎水性物質の生物活性が保持されている、請求項４２に記載の方法。
【請求項４５】
微粉疎水性物質の相対バイオアベイラビリティーが、封入されていない微粉疎水性物質と比較して少なくとも５％増加している、請求項４２に記載の方法。
【請求項４６】
製剤がポリマーを含まない、請求項４２に記載の方法。
【請求項４７】
１００％の生物活性を達成する方法であって、
１ミクロン未満の平均粒子サイズを有する微粉疎水性物質の固形製剤を対象に経口投与することを含み、ここにおいて、経口投与される物質の１００％が生物活性である方法。
【請求項４８】
製剤が５％未満のポリマーから構成され且つサーファクタントを含まない、請求項４７に記載の方法。
【請求項４９】
製剤がポリマーを含まない、請求項４７に記載の方法。
【発明の詳細な説明】
【技術分野】
【０００１】
発明の分野
本発明は、疎水性薬物を微粉砕する方法および関連の製品、および微粉疎水性薬物を使用する方法に関する。
【背景技術】
【０００２】
発明の背景
多数の疎水性物質は、活性でも非活性でも、いろいろな in vivo 環境において有用である。疎水性物質を製造するおよび製剤化するための技術が存在するが、これら技術には限界がある。若干の製剤化方法は、生物活性の損失を引き起こす。他の方法は、薬物供給に問題をもたらす大きい薬物粒子および一貫しないサイズの粒子を生じる。
【０００３】
疎水性物質を製剤化する一つの方法は、微小粒子の生成を伴う。微小粒子、マイクロカプセルおよびマイクロスフェア（以下、「微小粒子」）は、製薬、農学、繊維および化粧品の産業において供給ビヒクルとして重要な用途を有する。これら応用分野において、薬物、タンパク質、ホルモン、ペプチド、肥料、有害生物駆除剤、除草剤、染料、芳香剤または他の物質は、ポリマーマトリックス中に封入され、そして何かの外部刺激（すなわち、ｐＨ、熱、水、放射線、圧力、濃度勾配等）に応答して、即時にかまたは制御方式で、ある部位に供給される。微小粒子サイズは、封入された材料の放出速度を決定する場合に重要な因子でありうる。
【０００４】
多数のマイクロカプセル化技術があるが、それらは、種々の条件下において様々な粒子タイプおよびサイズを生じることができる。方法は、典型的には、乳化した液状ポリマー液体粒子を、温度を変化させ、溶媒を蒸発させ、化学架橋剤を加えることによって凝固させることを含む。封入剤および封入される材料の物理的および化学的性状は、時々、適当なカプセル化方法を指定して、ある種の方法だけをある種の状況において有用にさせる。疎水性、分子量、化学安定性および熱安定性などの因子は、カプセル化に影響を与える。有意の損失は、しばしば、多数の処理工程に関連している。これら処理工程または低収率による材料の生物活性の損失は、きわめて望ましくないことがありうるので、これらパラメーターは、生物活性物質を封入することに関して特に重要でありうる。
【発明の開示】
【発明が解決しようとする課題】
【０００５】
発明の要旨
若干の側面において、本発明は、疎水性薬物を微粉砕する方法を包含する。これら方法によって製造された微粉薬物は、薬物供給の分野において好都合である様々な性状を有する。例えば、本発明の方法は、１ミクロン未満の平均粒子サイズを有する粒子の形成を可能にする。これら微粉薬物は、増加した結晶化度も示し、そして対象に投与された場合に改善された相対バイオアベイラビリティーを生じる粒子を製造するのに用いることができる。これら驚くべき性状のいくつかを、下の実施例部分に示す。
【０００６】
本発明の一つの側面により、疎水性物質を微粉砕する方法を提供する。疎水性物質を、ポリマーを含まない第一溶媒の有効量中に溶解させる。この疎水性物質および溶媒は、連続相を有する混合物を形成する。第二溶媒と、次に水溶液を、この混合物中に導入する。水溶液の導入は、疎水性物質の沈殿を引き起こし、１ミクロンまたはそれ未満の平均粒子サイズを有する微粉疎水性物質の組成物を生じる。
【０００７】
本発明のもう一つの側面により、疎水性物質を微粉砕する方法を提供する。疎水性物質を、ポリマーを含む第一溶媒の有効量中に溶解させる。この疎水性物質および第一溶媒は、連続相を有する混合物を形成する。第二溶媒と、次に水溶液を、この混合物中に導入する。水溶液の導入は、疎水性物質の沈殿を引き起こして、１ミクロンまたはそれ未満の平均粒子サイズを有する微粉疎水性物質の組成物を生じる。一つの態様において、最終製剤は、５％未満のポリマーを含有する。なおもう一つの態様において、このポリマーは、水溶液によって除去される。
【０００８】
疎水性物質は、その物質に依存していろいろな方法で第一溶媒中に溶解させることができる。このような方法には、第一溶媒中で疎水性物質を加熱すること、超音波処理すること、高剪断することまたは高速撹拌することが含まれるが、これに制限されるわけではない。
【０００９】
第二溶媒は、場合により、メタノール（メチルアルコール）、エタノール（エチルアルコール）、１−プロパノール（ｎ−プロピルアルコール）、２−プロパノール（イソプロピルアルコール）、１−ブタノール（ｎ−ブチルアルコール）、２−ブタノール（sec−ブチルアルコール）、２−メチル−１−プロパノール（イソブチルアルコール）、２−メチル−２−プロパノール（ｔ−ブチルアルコール）、１−ペンタノール（ｎ−ペンチルアルコール）、３−メチル−１−ブタノール（イソペンチルアルコール）、２，２−ジメチル−１−プロパノール（ネオペンチルアルコール）、シクロペンタノール（シクロペンチルアルコール）、１−ヘキサノール（ｎ−ヘキサノール）、シクロヘキサノール（シクロヘキシルアルコール）、１−ヘプタノール（ｎ−ヘプチルアルコール）、１−オクタノール（ｎ−オクチルアルコール）、１−ノナノール（ｎ−ノニルアルコール）、１−デカノール（ｎ−デシルアルコール）、２−プロペン−１−オール（アリルアルコール）、フェニルメタノール（ベンジルアルコール）、ジフェニルメタノール（ジフェニルカルビノール）、トリフェニルメタノール（トリフェニルカルビノール）、グリセリン、フェノール、２−メトキシエタノール、２−エトキシエタノール、３−エトキシ−１，２−プロパンジオール、ジ（エチレングリコール）メチルエーテル、１，２−プロパンジオール、１，３−プロパンジオール、１，３−ブタンジオール、２，３−ブタンジオール、１，４−ブタンジオール、１，２−ペンタンジオール、１，３−ペンタンジオール、１，４−ペンタンジオール、１，５−ペンタンジオール、２，３−ペンタンジオール、２，４−ペンタンジオール、２，５−ペンタンジオール、３，４−ペンタンジオール、および３，５−ペンタンジオールから成る群より選択されるアルコールである。好ましいアルコールは、イソプロパノールである。第二溶媒は、前述の群より選択されるアルコールの混合物であってもよい。
【００１０】
微粉疎水性物質の微小粒子は、例えば、噴霧乾燥、界面重合、ホットメルトカプセル化、相分離カプセル化、自然エマルジョン、溶媒蒸発マイクロカプセル化、溶媒除去マイクロカプセル化、コアセルべーション、および低温マイクロスフェア形成を含めたいろいろな方法によって製造することができる。疎水性物質の微小粒子を製造する一つの好ましい方法は、転相ナノカプセル化（ＰＩＮ）を行うことによる。
【００１１】
本発明のもう一つの側面により、微小粒子を提供する。これら微小粒子は、上記の方法によって生じることができる。マイクロカプセル化された製品は、いろいろなサイズを有する粒子から構成されてよい。一つの態様において、９０％を超える粒子は、１ミクロン未満のサイズを有する。
【００１２】
本発明のなおもう一つの側面により、１ミクロン未満の平均粒子サイズを有する微粉疎水性物質の製剤を含む組成物を提供する。この製剤は、５％未満のポリマー担体から構成され且つサーファクタントを含まない。一つの態様において、この製剤は、ポリマー担体を含まない。
【００１３】
本発明は、更に、若干の側面において、１ミクロン未満の平均粒子サイズを有する微粉疎水性物質の製剤を含む組成物であって、この製剤がポリマー担体を含まないし、しかもこの微粉疎水性物質の結晶化度が、非微粉疎水性物質の少なくとも５０％の結晶化度である組成物を提供する。一つの態様において、結晶化度は、少なくとも７５％である。もう一つの態様において、結晶化度は９０％を超える。
【００１４】
本発明は、更に、疎水性物質を対象に供給する方法であって、その物質が含まれる封入された製品を対象に投与することによる方法を包含する。１ミクロン未満の平均粒子サイズを有し、５％未満のポリマーから構成され、そしてサーファクタントを含まない、微粉疎水性物質の固形製剤を経口投与する。一つの態様において、疎水性物質の生物活性は保持されている。もう一つの態様において、微粉疎水性物質は、非微粉疎水性物質と比較して少なくとも５％の相対バイオアベイラビリティーの増加を有する。若干の態様において、この製剤はポリマーを含まない。
【００１５】
他の側面において、本発明は、ある物質を対象に供給する方法であって、転相ナノカプセル化によって封入された微粉疎水性物質の微小粒子を投与することによる方法を提供する。平均微小粒子サイズは、１ミクロン未満であり、そしてこの製剤は、５％未満のポリマーから構成され且つサーファクタントを含まない。マイクロカプセル化された微粉疎水性物質は、経口投与されてよい。一つの態様において、疎水性物質の生物活性は保持されている。もう一つの態様において、微粉疎水性物質は、非微粉疎水性物質と比較して少なくとも５％の相対バイオアベイラビリティーの増加を有する。若干の態様において、この製剤はポリマーを含まない。
【００１６】
本発明は、更に、１００％の生物活性を達成する方法を提供する。この方法は、１ミクロン未満の平均粒子サイズを有する微粉疎水性物質の固形製剤を対象に経口投与することを含み、ここにおいて、経口投与される物質の１００％は生物活性である。一つの態様において、この製剤は、５％未満のポリマーから構成され且つサーファクタントを含まない。若干の態様において、この製剤はポリマーを含まない。
【００１７】
本発明の前述の側面、並びに種々の目的、特徴および利点は、下により詳細に考察される。
【課題を解決するための手段】
【００１８】
詳細な説明
本発明は、若干の側面において、疎水性物質を微粉砕する新しい方法に基づく。本発明により、疎水性物質を微粉砕する方法は、in vivo 投与でより良い血漿濃度をもたらす増強された性状を有する製品を生じるということが発見された。例えば、微粉物質は、減少した粒子サイズ、増加した結晶化度、および対象に投与された場合の増強された生物活性および相対バイオアベイラビリティーを有する。生物活性および相対バイオアベイラビリティーの劇的増加は、予想外であった。
【００１９】
本発明の方法によって製造される微粉物質は、直接的に用いることができ、例えば、対象に投与することができるし、または更に、微小粒子などの医薬組成物へと処理することができる。実施例部分に示されるように、微粉物質を用いて微小粒子を生じ、それら微小粒子を動物に供給した場合、相対バイオアベイラビリティーは、非微粉製剤と比較して劇的に増加した。実施例４に、これら微小粒子は、経口投与された場合に、１００％に近い、ある場合にはそれを超える相対バイオアベイラビリティーに達することができるということを示した（表４）。本明細書中で用いられる相対バイオアベイラビリティーは、投与されるＩＶ用量と比較される、全身循環中で検出に利用可能な薬物の量を意味する。ＩＶ以外の経路によって投与される薬物の相対バイオアベイラビリティーは、概して、全身循環中に透過するおよび浸透する薬物の能力の関数である。相対バイオアベイラビリティーは、いろいろな因子によって、最も重要には、薬物の透過性および溶解性によって影響される。絶対（１００％）バイオアベイラビリティーは、ＩＶ投与で達せられるかもしれないが、ＩＶ投与では、（血液中での薬物沈殿／結晶化などの）困難および限界に遭遇することがあり、これが、絶対よりもむしろ相対のバイオアベイラビリティーを与える。ＩＶによって投与された薬物が沈殿するまたは結晶化するとしても、別の経路によって投与された同じ薬物は、ある場合には、１００％を超える相対バイオアベイラビリティーを有する。
【００２０】
若干の側面における方法は、微粉砕される疎水性物質と第一溶媒の連続相混合物または製剤の形成を包含する。この混合物または製剤は、ポリマーを含まない。本明細書中で用いられる、ポリマーを含まない混合物または製剤とは、検出可能な量のポリマーを有していない混合物または製剤を意味する。
【００２１】
本発明の若干の側面において、混合物または製剤は、ポリマーを実質的に含まない。本明細書中で用いられる、ポリマーを実質的に含まないは、９７％を超えるポリマーを含まないである。若干の態様において、混合物または製剤は、９８％を超えるまたは９９％を超える、または１００％のポリマーを含まない。若干の態様において、混合物または製剤は、絶対的にポリマーを含まない。本明細書中で用いられる、絶対的にポリマーを含まないは、１００％のポリマーを含まない混合物または製剤を意味する。
【００２２】
この方法は、疎水性物質を有効量の溶媒中に溶解させるまたは分散させることによって行われてよい。最初の溶媒と不混和性である第二溶媒と水溶液を、その混合物中に導入する。水溶液の導入は、疎水性物質の沈殿を引き起こして、微粉薬物を生じる。
【００２３】
微粉疎水性物質は、更に処理することなく用いることができる。例えば、それは、対象に直接的に投与することができる。微粉砕手順は、疎水性物質を、対象に直接的に供給された場合に低い相対バイオアベイラビリティーを有する化合物から、微粉性状ゆえに、投与された場合にはるかに高い相対バイオアベイラビリティーを有する化合物へと変換する。微粉物質を更に処理して微小粒子を生じることまたはその物質を他の薬物供給装置中に組込むことは、不可欠ではないが、可能でもある。微粉疎水性物質の微小粒子は、いくつかの一般的なマイクロカプセル化技術によって製造することができる。適当なカプセル化方法は、封入剤と封入される材料の所望の物理的および化学的性状を生じるように選択することができる。これら任意の方法は、下に更に詳細に記載される。
【００２４】
これら方法は、疎水性物質を微粉砕するのに特に有用である。疎水性物質は、活性物質および非活性物質を含めたいずれのタイプの疎水性化合物であってもよい。疎水性物質は、水を吸着しないまたは吸着する物質である。疎水性の活性物質および非活性物質には、接着剤、ガス、有害生物駆除剤、除草剤、芳香剤、防汚剤、染料、塩類、油、インク、化粧品、触媒、デタージェント、硬化剤、フレーバー、食物、燃料、金属、ペイント、写真剤、殺生物剤、顔料、可塑剤、噴射剤等が含まれるが、これに制限されるわけではない。活性物質は、生物活性物質であってもよい。生物活性物質は、例えば、アドレナリン作動薬；副腎皮質ステロイド；副腎皮質抑制薬；アルドステロンアンタゴニスト；アミノ酸；同化作用薬；中枢神経興奮薬；鎮痛薬；麻酔薬；食欲抑制薬（anorectic）；抗座瘡薬；抗アドレナリン作動薬；抗アレルギー薬；抗アメーバ薬；抗貧血薬；抗狭心症薬；抗関節炎薬；抗喘息薬；抗アテローム性動脈硬化症薬；抗細菌薬；抗コリン作動薬；抗凝固薬；抗痙攣薬；抗うつ薬；抗糖尿病薬；下痢止め薬；抗利尿薬；抗嘔吐薬；抗てんかん薬；抗フィブリン溶解薬；抗真菌薬；抗出血薬；抗ヒスタミン薬；抗高脂血症薬；抗高血圧薬；抗低血圧薬；抗感染薬；抗炎症薬；抗微生物薬；抗片頭痛薬；抗有糸分裂薬；抗カビ薬；制吐薬；抗新生物薬；抗好中球減少症薬；抗寄生虫薬；抗増殖薬；抗精神病薬；抗リウマチ薬；抗脂漏薬；抗分泌薬；鎮痙薬；抗血栓症薬；抗潰瘍薬；抗ウイルス薬；食欲抑制薬（appetite suppressant）；血糖調節薬；骨再吸収抑制薬；気管支拡張薬；心臓血管作用薬；コリン作動薬；抑制薬；診断補助薬；利尿薬；ドパミン作動薬；エストロゲン受容体アゴニスト；フィブリン溶解薬；蛍光剤；遊離酸素基捕捉薬；胃腸運動エフェクター；グルココルチコイド；毛髪成長刺激薬；止血薬；ヒスタミンＨ2受容体アンタゴニスト；ホルモン；コレステロール低下薬；血糖低下薬；脂質低下薬；降圧薬；造影剤；免疫感作薬；イムノモジュレーター；免疫調節薬；免疫促進薬；免疫抑制薬；角質溶解薬；ＬＨＲＨアゴニスト；気分調節薬；粘液溶解薬；散瞳薬；鼻粘膜充血除去薬；神経筋遮断薬；ニューロン保護薬；ＮＭＤＡアンタゴニスト；非ホルモン性ステロール誘導体；プラスミノーゲンアクチベーター；血小板活性化因子アンタゴニスト；血小板凝集阻害剤；向精神薬；放射性薬；殺疥癬虫薬；硬化性薬；鎮静薬；鎮静催眠薬；選択的アデノシンＡ１アンタゴニスト；セロトニンアンタゴニスト；セロトニン阻害剤；セロトニン受容体アンタゴニスト；ステロイド；甲状腺ホルモン；甲状腺抑制剤；甲状腺類似物質；トランキライザ；筋萎縮側策硬化症薬；脳虚血薬；バジェット病薬；不安定狭心症薬；血管収縮薬；血管拡張薬；創傷治癒薬；キサンチンオキシダーゼインヒビター；抗癌薬、例えば、パクリタキセルであってよい。
【００２５】
生物活性物質には、ウイルス、細菌、真菌および寄生生物などの病原体による抗原およびアレルゲン（例えば、ネコ鱗屑、カバ花粉、ハウスダスト、ダニ、草の花粉等）のような免疫学的物質も含まれる。これら抗原は、失活した微生物全体、ペプチド、タンパク質、糖タンパク質、炭水化物またはそれらの組合せの形であってよい。前述の種類の範囲内にある、しかもヒト使用に認可された薬理学的または免疫学的物質の具体的な例は、公開された参考文献に見出されうる。
【００２６】
疎水性物質は、第一溶媒に加えて、その中に溶解させる。第一溶媒は、その疎水性物質を溶解させることができるいずれか適当な溶媒である。典型的には、この溶媒は、塩化メチレン、クロロホルム等のようなハロゲン化脂肪族炭化水素；アルコール；トルエンのような芳香族炭化水素；ハロゲン化芳香族炭化水素；メチルｔ−ブチルのようなエーテル；テトラヒドロフランのような環状エーテル；酢酸エチル；ジエチルカーボネート；アセトン；またはシクロヘキサンなどの一般有機溶媒であろう。これら溶媒は、単独でまたは組合せで第一溶媒として用いることができる。第一溶媒は、微粉砕されている物質に関して不活性であることが望まれる。当業者は、本明細書中に提供される指針に基づいて、微粉砕されている具体的な疎水性物質に適当な第一溶媒を選択することができるであろう。
【００２７】
若干の態様において、疎水性物質は、ポリマーを含む第一溶媒の有効量中に溶解させる。ポリマーが第一溶媒中に存在する場合、その物質は、場合により、ポリマーが第一溶媒中に溶解した後に、溶媒に加えられる。ポリマーを用いる場合、選択される溶媒は、ポリマーを溶解させることができなければならないし、溶媒はポリマーに関して不活性であることが望まれる。最終製品は、低濃度のポリマーを有するまたはポリマーを全く有していないということが好適である。これは、水中に僅かに可溶性であるポリマー、またはさもなければ、水中で分解するポリマーを選択することによって達成されうると考えられる。これで、若干のポリマーが最終製剤から消失するであろう。
【００２８】
「ポリマー」は、非生物侵食性および生物侵食性のポリマーが含まれるがこれに制限されるわけではない、反復単位から成るいずれか適当な（微粉砕している）材料であってよい。本明細書中で用いられる「ポリマー」という用語には、ポリマー担体およびサーファクタントが含まれる。「ポリマー担体」は、サーファクタントとして機能しないポリマーである。サーファクタントは、表面の性質を改変する、すなわち、水の表面張力を減少させることを伴ってよい界面活性剤である。サーファクタントには、湿潤剤、デタージェント、乳化剤、分散助剤、浸透剤および消泡剤が含まれるが、これに制限されるわけではない。若干のサーファクタントはポリマーであるが、他は非ポリマー性である。したがって、一部のサーファクタントだけが、ポリマー性サーファクタントである。
【００２９】
このようなポリマーは、先行技術にきわめて詳細に記載されてきた。それらには、ポリアミド、ポリカーボネート、ポリアルキレン、ポリアルキレングリコール、ポリアルキレンオキシド、ポリアルキレンテレフタレート、ポリビニルアルコール、ポリビニルエーテル、ポリビニルエステル、ポリビニルハライド、ポリビニルピロリドン、ポリグリコリド、ポリシロキサン、ポリウレタンおよびそれらのコポリマー、アルキルセルロース、ヒドロキシアルキルセルロース、セルロースエーテル、セルロースエステル、ニトロセルロース、アクリル酸エステルおよびメタクリル酸エステルのポリマー、メチルセルロース、エチルセルロース、ヒドロキシプロピルセルロース、ヒドロキシプロピルメチルセルロース、ヒドロキシブチルメチルセルロース、酢酸セルロース、プロピオン酸セルロース、酢酪酸セルロース、酢酸フタル酸セルロース、カルボキシエチルセルロース、トリ酢酸セルロース、硫酸セルロースナトリウム塩、ポリ（メチルメタクリレート）、ポリ（エチルメタクリレート）、ポリ（ブチルメタクリレート）、ポリ（イソブチルメタクリレート）、ポリ（ヘキシルメタクリレート）、ポリ（イソデシルメタクリレート）、ポリ（ラウリルメタクリレート）、ポリ（フェニルメタクリレート）、ポリ（メチルアクリレート）、ポリ（イソプロピルアクリレート）、ポリ（イソブチルアクリレート）、ポリ（オクタデシルアクリレート）、ポリエチレン、ポリプロピレンポリ（エチレングリコール）、ポリ（エチレンオキシド）、ポリ（エチレンテレフタレート）、ポリ（ビニルアルコール）、ポリ（酢酸ビニル）、ポリ塩化ビニルポリスチレンおよびポリビニルピロリドンが含まれるが、これに制限されるわけではない。
【００３０】
好ましい非生物分解性ポリマーの例には、エチレン酢酸ビニル、ポリ（メタ）アクリル酸、ポリアミド、それらのコポリマーおよび混合物が含まれる。
好ましい生物分解性ポリマーの例には、合成ポリマー、例えば、乳酸とグリコール酸のポリマー、ポリ酸無水物、ポリ（オルト）エステル、ポリウレタン、ポリ（酪酸）（poly(butic acid)）、ポリ（吉草酸）、ポリ（カプロラクトン）、ポリ（ヒドロキシブチラート）、ポリ（ラクチドコグリコリド）およびポリ（ラクチドコカプロラクトン）などと、天然ポリマー、例えば、アルギネートと、デキストランおよびセルロースを含めた他の多糖類、コラーゲン、それらの化学誘導体（化学基、例えば、アルキル、アルキレンの置換または付加、ヒドロキシル化、酸化、および当業者によって常套的に行われる他の修飾）、アルブミンおよび他の親水性タンパク質、ゼインおよび他のプロラミン、および疎水性タンパク質、それらのコポリマーおよび混合物などが含まれる。概して、これら材料は、酵素加水分解によってかまたは、in vivo において表面またはバルク侵食（bulk erosion）による水への暴露によって分解する。前述の材料は、単独で、物理的混合物（ブレンド）として、またはコポリマーとして用いることができる。若干の好ましいポリマーは、ポリエステル、ポリ酸無水物、ポリスチレンおよびそれらのブレンドである。
【００３１】
生体接着性ポリマーも有用である。生体接着性ポリマーは、正常な生理学的条件下において粘膜上皮に結合するものである。胃腸管内の生体接着は、次の２工程で進行する。（１）粘膜基質中への合成材料の接触点における粘弾性変形、および（２）接着性合成材料と、粘膜または上皮細胞との間の結合の形成。概して、組織へのポリマーの接着は、（ｉ）物理的または機械的結合、（ii）一次または共有化学結合、および／または（iii）二次化学結合（すなわち、イオン）によって達成されてよい。これらは、本発明の方法によって形成される粒子が、経口でまたは他の粘膜組織に供給される場合、特に有用である。
【００３２】
物理的または機械的結合は、粘液または粘膜ひだの間隙中への接着性材料の沈着および包含によって生じることがありうる。生体接着性に寄与している二次化学結合は、分散性相互作用（すなわち、ファンデルワールス相互作用）と、水素結合を含めたより強い特異的相互作用とから成る。水素結合を形成する主な原因となる親水性官能基は、ヒドロキシル基およびカルボキシル基である。多数の生体接着性ポリマーは、ＷＯ９３／２１９０６号に論じられている。特に興味深い代表的な生体接着性ポリマーには、本明細書中にその内容が援用される H.S.Sawhney, C.P.Pathak and J.A.Hubell in Macromolecules. 1993,26:581-587 によって記載された生物侵食性ヒドロゲルと、ポリヒアルロン酸、カゼイン、ゼラチン、グルチン、ポリ酸無水物、ポリアクリル酸、アルギネート、キトサン、ポリ（メチルメタクリレート）、ポリ（エチルメタクリレート）、ポリブチルメタクリレート）、ポリ（イソブチルメタクリレート）、ポリ（ヘキシルメタクリレート）、ポリ（イソデシルメタクリレート）、ポリ（ラウリルメタクリレート）、ポリ（フェニルメタクリレート）、ポリ（メチルアクリレート）、ポリ（イソプロピルアクリレート）、ポリ（イソブチルアクリレート）、およびポリ（オクタデシルアクリレート）が含まれる。好ましいポリマーは、ポリ（フマル酸コセバシン）酸である。
【００３３】
増大した生体接着性を有するポリマーを提供することができるが、この場合、無水物モノマーまたはオリゴマーは、ポリマー中に組み込まれている。オリゴマー賦形剤は、タンパク質、多糖および合成生体適合性ポリマーを含めた広範囲の親水性および疎水性のポリマー中にブレンドされるまたは組み込まれることができる。無水物オリゴマーは、金属酸化物粒子と組み合わされて、有機添加物単独の場合よりもなお大きく生体接着性を改善することができる。有機染料は、それらの電子電荷および疎水性／親水性のために、ポリマー中に組み込まれた場合、それらポリマーの生体接着性を増加させるかまたは減少させることがありうる。通常は生体接着性でない広範囲の異なったポリマー中へのオリゴマー化合物の組込みは、粘膜などの組織表面へのそれらの接着性を劇的に増加させる。
【００３４】
本明細書中で用いられる「無水物オリゴマー」という用語は、無水物結合によって連結した二酸またはポリ二酸であって、しかも酢酸などの一酸に無水物結合によって連結したカルボキシ末端基を有するものを意味する。これら無水物オリゴマーは、約５０００ダルトン未満、典型的には、約１００〜５０００ダルトンの分子量を有し、または無水物結合によって連結した１〜約２０個の二酸単位が含まれると定義される。一つの態様において、これら二酸は、クレブス解糖回路中で普通に見出されるものである。無水物オリゴマー化合物は、高い化学反応性を有する。
【００３５】
オリゴマーは、二酸と過剰の無水酢酸との還流反応で形成されうる。過剰の無水酢酸を真空下で蒸発させ、得られたオリゴマーは、無水物結合によって連結した約１〜２０個の二酸単位が含まれる種類の混合物であるが、これを、例えば、トルエンまたは他の有機溶媒から再結晶させることによって精製する。オリゴマーを濾過によって集め、そして例えば、エーテル中で洗浄する。この反応は、無水物結合によって互いに連結した末端カルボン酸基を含む一酸およびポリ酸の無水物オリゴマーを生じる。
【００３６】
無水物オリゴマーは、加水分解に反応活性である。ゲル浸透クロマトグラフィーによって分析したところ、分子量は、例えば、フマル酸オリゴマー（ＦＡＰＰ）について２００〜４００、セバシン酸オリゴマー（ＳＡＰＰ）について２０００〜４０００程度であってよい。無水物結合は、フーリエ変換赤外分光分析により、通常は１７００ｃｍ-1にあるカルボン酸ピークの対応する消失を伴って、１７５０ｃｍ-1と１８２０ｃｍ-1に特徴的な二重ピークで検出することができる。
【００３７】
一つの態様において、これらオリゴマーは、例えば、本明細書中にそれら開示が援用される、Domb et al. による米国特許第４，７５７，１２８号、Domb による米国特許第４，９９７，９０４号、Domb et al. による米国特許第５，１７５，２３５号に記載の二酸から製造することができる。例えば、セバシン酸、ビス（ｐ−カルボキシフェノキシ）プロパン、イソフタル酸、フマル酸、マレイン酸、アジピン酸またはドデカン二酸などのモノマーを用いることができる。
【００３８】
有機染料は、それらの電子電荷および親水性／疎水性のために、いろいろなポリマーの生体接着性を、そのポリマーマトリックス中に組み込まれた場合またはポリマー表面に結合した場合に変更することがありうる。生体接着性に影響を与える染料の部分的リストには、酸性フクシン、アルシアンブルー、アリザリンレッドｓ、オーラミンｏ、アズールａおよびｂ、ビスマルクブラウンｙ、ブリリアントクレシルブルーａｌｄ、ブリリアントグリーン、カルミン、チバクロンブルー３ＧＡ、コンゴーレッド、酢酸クレシルバイオレット、クリスタルバイオレット、エオシンｂ、エオシンｙ、エリトロシンｂ、ファストグリーンｆｃｆ、ギムザ、ヘマトキシリン（hematoylin）、インジゴカルミン、ヤーヌスグリーンｂ、ジェンナー染色液、シュウ酸マラカイトグリーン、メチルブルー、メチレンブルー、メチルグリーン、メチルバイオレット２ｂ、ニュートラルレッド、ナイルブルーａ、オレンジII、オレンジＧ、オルセイン、塩化パラオスアニリン（paraosaniline chloride）、フロキシンｂ、ピロニンｂおよびｙ、反応性ブルー４および７２、反応性ブラウン１０、反応性グリーン５および１９、反応性レッド１２０、反応性イエロー２、３、１３および８６、ローズベンガル、サフラニンｏ、スダンIIIおよびIV、スダンブラックＢおよびトルイジンブルーが含まれるが、これに制限されるわけではない。
【００３９】
ポリマーについての作業分子量範囲は、１ｋＤａ〜１５０，０００ｋＤａ程度であるが、最適範囲は、２ｋＤａ〜５０ｋＤａである。ポリマー濃度の作業範囲は、主に、ポリマーの分子量および得られたポリマー溶液粘度に依存して、０．０１〜５０％（重量／容量）である。概して、低分子量ポリマーは、より高濃度のポリマーの使用を可能にする。本発明によって好ましい濃度範囲は、０．０％〜１０％（重量／容量）程度であってよいが、微粉製品中の最適ポリマー濃度は、典型的には、５％未満、好ましくは、０％に近いまたは等しいであろう。０〜５％程度のポリマー濃度は、本発明の方法によって特に有用であるということが判明した。
【００４０】
疎水性物質および第一溶媒（ポリマーを含むまたは含まない）は、連続混合物を形成する。疎水性物質は、その物質のタイプに依存して、いろいろな方法のいずれかによって第一溶媒中に溶解させる。好ましい方法には、第一溶媒中で疎水性物質を加熱すること、超音波処理すること、高剪断することまたは撹拌することが含まれる。
【００４１】
次に、第二溶媒を混合物中に導入する。本明細書中で用いられる「第二溶媒」は、最初の溶媒と不混和性である溶媒である。第二溶媒には、例えば、いずれか適当なアルコールまたはアルコール組合せが含まれる。典型的には、この溶媒は一般アルコールであろう。好ましいアルコールは、メタノール（メチルアルコール）、エタノール（エチルアルコール）、１−プロパノール（ｎ−プロピルアルコール）、２−プロパノール（イソプロピルアルコール）、１−ブタノール（ｎ−ブチルアルコール）、２−ブタノール（sec−ブチルアルコール）、２−メチル−１−プロパノール（イソブチルアルコール）、２−メチル−２−プロパノール（ｔ−ブチルアルコール）、１−ペンタノール（ｎ−ペンチルアルコール）、３−メチル−１−ブタノール（イソペンチルアルコール）、２，２−ジメチル−１−プロパノール（ネオペンチルアルコール）、シクロペンタノール（シクロペンチルアルコール）、１−ヘキサノール（ｎ−ヘキサノール）、シクロヘキサノール（シクロヘキシルアルコール）、１−ヘプタノール（ｎ−ヘプチルアルコール）、１−オクタノール（ｎ−オクチルアルコール）、１−ノナノール（ｎ−ノニルアルコール）、１−デカノール（ｎ−デシルアルコール）、２−プロペン−１−オール（アリルアルコール）、フェニルメタノール（ベンジルアルコール）、ジフェニルメタノール（ジフェニルカルビノール）、トリフェニルメタノール（トリフェニルカルビノール）、グリセリン、フェノール、２−メトキシエタノール、２−エトキシエタノール、３−エトキシ−１，２−プロパンジオール、ジ（エチレングリコール）メチルエーテル、１，２−プロパンジオール、１，３−プロパンジオール、１，３−ブタンジオール、２，３−ブタンジオール、１，４−ブタンジオール、１，２−ペンタンジオール、１，３−ペンタンジオール、１，４−ペンタンジオール、１，５−ペンタンジオール、２，３−ペンタンジオール、２，４−ペンタンジオール、２，５−ペンタンジオール、３，４−ペンタンジオールおよび３，５−ペンタンジオールである。最も好ましいアルコールはイソプロパノールである。一つまたはそれを超えるアルコールを組み合わせて用いることができる。
【００４２】
次に、水溶液を上の混合物中に導入する。この水溶液の添加は、疎水性物質の沈殿を引き起こし、微粉物質の組成物を生じる。本明細書中で用いられる「水溶液」は、水が唯一のまたは主な成分である溶液である。第一および第二溶媒は、これら二つの不混和性溶媒をこの水溶液に加えた場合に、これら３種類の溶液が混和性になるように選択される。
【００４３】
微粉疎水性物質は、更に処理することなく用いることができる。例えば、それは、対象に直接的に投与することができる。或いは、微粉疎水性物質は、使用前に更に処理することができ、例えば、それは、微小粒子を生じるように処理することができる。微粉疎水性物質の微小粒子は、いくつかの一般的なマイクロカプセル化技術のいずれか一つを用いて製造することができる。いろいろなマイクロカプセル化技術は、種々の条件下において異なった性状を有する様々な微小粒子を生じる。適当なカプセル化方法は、封入剤と封入される材料の所望の物理的および化学的性状を生じるように選択することができる。本明細書中で用いられる「微小粒子」および「マイクロカプセル化」という用語は、ミクロン、更には、ナノメートル程度のサイズを有する粒子、球またはカプセルを意味するのに広く用いられる。したがって、「微小粒子」、「マイクロスフェア」、「ナノ粒子」、「ナノスフェア」、「ナノカプセル」および「マイクロカプセル」という用語は、同じ意味に用いられる。
【００４４】
一般的なマイクロカプセル化技術には、噴霧乾燥、界面重合、ホットメルトカプセル化、相分離カプセル化（溶媒除去および溶媒蒸発）、自然エマルジョン、溶媒蒸発マイクロカプセル化、溶媒除去マイクロカプセル化、コアセルべーション、および低温マイクロスフェア形成および転相ナノカプセル化（ＰＩＮ）が含まれるが、これに制限されるわけではない。これら方法は各々、当該技術分野において周知である。これら方法の簡単な要旨を下に与える。
【００４５】
噴霧乾燥では、封入されるコアー材料を、溶液中に分散させるまたは溶解させる。典型的には、この溶液は水溶液であり、好ましくは、溶液にはポリマーが含まれる。この溶液または分散液を、圧縮ガスの流れによって駆動される微粉砕用ノズルを介してポンプ輸送し、得られたエアゾルを、空気の熱サイクロン中に懸濁させて、微小液体粒子から溶媒を蒸発させる。凝固した微小粒子は、次の室に進み、収集フラスコ中に捕捉される。
【００４６】
界面重合は、コアー材料を次の方式でマイクロカプセル化するのに用いられる。一つのモノマーおよびコアー材料を、溶媒中に溶解させる。もう一つのモノマーを、第一溶媒と不混和性である第二溶媒（典型的には、水性）中に溶解させる。第一溶液を第二溶液中で撹拌することによって懸濁させることにより、エマルジョンを形成する。エマルジョンがいったん安定化定したら、開始剤を水性相に加えて、エマルジョンの各々の液体粒子の界面において界面重合を引き起こす。
【００４７】
ホットメルトカプセル化では、（封入される）コアー材料を、溶融ポリマーに加える。この混合物を、ポリマーの非溶媒（しばしば、油を基剤とする）中に溶融液体粒子として懸濁させるが、これは、ポリマーの融点より約１０℃上に加熱された。このエマルジョンを激しく撹拌することによって維持し、同時に、非溶媒浴をポリマーのガラス転移温度未満に急速冷却して、溶融液体粒子を凝固させ、コアー材料を閉じ込める。
【００４８】
溶媒蒸発マイクロカプセル化では、ポリマーを、典型的には、水不混和性有機溶媒中に溶解させ、そして封入される材料を、有機溶媒中の懸濁液または溶液としてこのポリマー溶液に加える。この懸濁液または溶液を、激しく撹拌している水（しばしば、エマルジョンを安定化させるために界面活性剤を含有する）が入ったビーカーに加えることによってエマルジョンを形成する。有機溶媒を、撹拌し続けながら蒸発させる。蒸発は、ポリマーの沈殿を引き起こし、コアー材料を含有する固形マイクロカプセルが形成される。
【００４９】
溶媒蒸発工程は、液状コアー材料を、ＰＬＡ、ＰＬＡ／ＰＧＡコポリマーまたはＰＬＡ／ＰＣＬコポリマーのマイクロカプセル中に閉じ込めるように設計される。このＰＬＡまたはコポリマーを、溶媒および非溶媒の混和性混合物中に、相分離を生じると考えられる濃度（すなわち、曇り点）直下である非溶媒濃度で溶解させる。液状コアー材料を、その溶液に撹拌しながら加えて、エマルジョンを形成させ、材料を液体粒子として分散させる。溶媒および非溶媒を揮発させるが、溶媒は、より速い速度で揮発して、ＰＬＡまたはコポリマーを相分離させ、コアー材料液体粒子の表面に対して移動させる。次に、この相分離した溶液を、撹拌される一定容量の非溶媒中に移して、いずれか残っている溶解したＰＬＡまたはコポリマーを沈殿させ、そしていずれかの残留する溶媒を形成された膜から抽出する。結果は、液状材料のコアーを含むＰＬＡまたはコポリマーのシェル（Ｓｈｅｌｌ）から構成されるマイクロカプセルである。
【００５０】
溶媒除去マイクロカプセル化では、ポリマーを、典型的には、油混和性有機溶媒中に溶解させ、封入される材料を、有機溶媒中の懸濁液または溶液としてポリマー溶液に加える。この懸濁液または溶液を、激しく撹拌している油が入ったビーカーに加えることによってエマルジョンを形成し、この場合、油は、ポリマーの非溶媒であり、ポリマー／溶媒溶液は、油中で不混和性である。有機溶媒を、撹拌し続けながら油相中への拡散によって除去する。溶媒除去は、ポリマーの沈殿を引き起こし、コアー材料を含有する固形マイクロカプセルが形成される。
【００５１】
相分離マイクロカプセル化では、封入される材料を、ポリマー溶液中に撹拌することによって分散させる。材料を撹拌することによって均一に懸濁させ続けながら、ポリマーの非溶媒をその溶液に徐々に加えて、ポリマーの溶解度を減少させる。溶媒および非溶媒中のポリマーの溶解度に依存して、ポリマーは沈殿するかまたは、ポリマーの多い相とポリマーの少ない相に相分離する。適切な条件下において、ポリマーの多い相中のポリマーは、連続相との界面に移動して、外側ポリマーシェルを含む液体粒子中にコアー材料を封入する。
【００５２】
自然エマルジョンは、乳化した液状ポリマー液体粒子を、温度を変化させ、溶媒を蒸発させ、または化学架橋剤を加えることによって凝固させることを伴う。封入剤および封入される材料の物理的および化学的性状は、適当なカプセル化方法を指定する。疎水性、分子量、化学安定性および熱安定性などの因子は、カプセル化に影響を与える。
【００５３】
溶媒蒸発マイクロカプセル化では、ポリマーを、典型的には、水不混和性有機溶媒中に溶解させ、そして封入される材料を、有機溶媒中の懸濁液または溶液としてこのポリマー溶液に加える。この懸濁液または溶液を、激しく撹拌している水（しばしば、エマルジョンを安定化させるために界面活性剤を含有する）が入ったビーカーに加えることによってエマルジョンを形成する。有機溶媒を、撹拌し続けながら蒸発させる。蒸発は、ポリマーの沈殿を引き起こして、微粉疎水性物質を含有するコアー材料を含有する固形マイクロカプセルが形成される。
【００５４】
若干の溶媒蒸発工程は、液状コアー材料を、ＰＬＡ、ＰＬＡ／ＰＧＡコポリマーまたはＰＬＡ／ＰＣＬコポリマーのマイクロカプセル中に閉じ込めるように具体的に設計される。このＰＬＡまたはコポリマーを、溶媒および非溶媒の混和性混合物中に、相分離を生じると考えられる濃度（すなわち、曇り点）直下である非溶媒濃度で溶解させる。液状コアー材料を、その溶液に撹拌しながら加えて、エマルジョンを形成させ、材料を液体粒子として分散させる。溶媒および非溶媒を揮発させるが、溶媒は、より速い速度で揮発して、ＰＬＡまたはコポリマーを相分離させ、コアー材料液体粒子の表面に対して移動させる。次に、この相分離した溶液を、撹拌される一定容量の非溶媒中に移して、いずれか残っている溶解したＰＬＡまたはコポリマーを沈殿させ、そしていずれかの残留する溶媒を形成された膜から抽出する。結果は、微粉疎水性物質を含有する液状材料のコアーを含むＰＬＡまたはコポリマーのシェルから構成されるマイクロカプセルである。
【００５５】
溶媒除去マイクロカプセル化では、ポリマーを、典型的には、油混和性有機溶媒中に溶解させ、封入される材料を、有機溶媒中の懸濁液または溶液としてポリマー溶液に加える。この懸濁液または溶液を、油が入ったビーカーに激しく撹拌しながら加えることによってエマルジョンを形成し、この場合、油は、ポリマーの非溶媒であり、ポリマー／溶媒溶液は、油中で不混和性である。有機溶媒を、撹拌し続けながら油相中への拡散によって除去する。溶媒除去は、ポリマーの沈殿を引き起こし、コアー材料を含有する固形マイクロカプセルが形成される。
【００５６】
コアセルべーション技術を用いた種々の物質のカプセル化手順は、先行技術に、例えば、ＧＢ−Ｂ−９２９４０６号；ＧＢ−Ｂ−９２９４０１号；米国特許第３，２６６，９８７号；同第４，７９４，０００号および同第４，４６０，５６３号に記載されている。コアセルべーションは、二つまたはそれを超える不混和性液相中へのコロイド溶液の分離を伴う方法である（Ref.Dowben,R. General Physiology, Harper & Row, New York, 1969,pp.142-143.）。このコアセルべーション工程によって、二つまたはそれを超える相を含んで成る且つコアセルベートとして知られる組成物を生じることができる。二相コアセルベート系を構成する成分は、両相中に存在しているが；しかしながら、コロイドの多い相は、コロイドの少ない相よりも高濃度の成分を有する。
【００５７】
コアセルベート系を製剤化するのに用いることができる成分は、陰イオン性、陽イオン性、両性および非イオン性のサーファクタントを含む。陰イオン性サーファクタントにはジ（２−エチルヘキシル）ナトリウムスルホスクシネートが含まれ；非イオン性サーファクタントには、脂肪酸およびそれらのエステルが含まれ；両性群のサーファクタントには、（１）アルブミン、ゼラチンおよび糖タンパク質などの単純な複合タンパク質および誘導タンパク質として分類される物質、および（２）リン脂質分類の範囲内に含まれる物質、例えば、レシチンが含まれる。陽イオン性群内のアミン塩および第四級アンモニウム塩も、有用なサーファクタントを構成する。コアセルベートを形成するのに有用な他のサーファクタント化合物には、多糖およびそれらの誘導体、ムコ多糖およびポリソルベートおよびそれらの誘導体として知られる群内の組成物が含まれる。サーファクタントとして用いることができる合成ポリマーには、ポリエチレングリコールおよびポリプロピレングリコールなどの組成物が含まれる。コアセルベート系を製造するのに利用することができる適当な化合物の追加の例には、糖タンパク質、糖脂質、ガラクトース、ゼラチン、変性流動ゼラチンおよびガラクツロン酸が含まれる。
【００５８】
更に、固有に界面活性でない物質は、化学的または他の手段によってそれらを活性にすることができるという条件ならば、コアセルベートを製造するのに用いることができる。脂肪酸は、界面活性化合物であるとは考えられない。しかしながら、脂肪酸をアルカリ性化学物質と反応させた場合、得られた生成物は、界面活性を有するであろう。
【００５９】
低温マイクロスフェア形成は、記載されており、例えば、米国特許第５，０１９，４００号を参照されたい。この方法は、マイクロスフェアを製造する方法であって、ポリマー−生物学的活性物質混合物を凍結してポリマー性マイクロスフェアにするのにきわめて低い温度の使用を伴う方法である。概して、ポリマーを溶媒中に、溶媒中に溶解させるかまたは溶媒中に微小粒子の形で分散させることができる活性物質と一緒に溶解させる。ポリマー／活性物質混合物を、ポリマー／活性物質溶液の凍結点未満の温度で、液状非溶媒が入っている容器中に単独で霧状にする、または凍結させて、液化ガスを上層する。冷液化ガスまたは液体は、ポリマー液体粒子を直ちに凍結させる。液体粒子およびポリマーの非溶媒が暖まると、液体粒子中の溶媒は融解し、非溶媒中に抽出されて、硬化したマイクロスフェアを生じる。
【００６０】
相分離マイクロカプセル化は、前の段落に記載された手順よりも速く進行する。ポリマーを溶媒中に溶解させる。次に、封入される物質を、その溶媒中に溶解させるまたは分散させる。次に、その混合物を、過剰の非溶媒と混合し、乳化させ且つ安定化させ、それによって、ポリマー溶媒は、もはや連続相ではない。ポリマー溶媒の微小液体粒子を生じるために、積極的乳化条件を与える。乳化後、その安定なエマルジョンを、多量の非溶媒中に導入して、ポリマー溶媒を抽出し且つ微小粒子を形成する。微小粒子のサイズは、ポリマー溶媒の微小液体粒子のサイズによって決定される。
【００６１】
微粉疎水性物質をマイクロカプセル化する一つの方法は、転相ナノカプセル化（ＰＩＮ）による。ＰＩＮでは、ポリマーを有効量の溶媒中に溶解させる。封入される物質も、その有効量の溶媒中に溶解させるまたは分散させる。ポリマー、物質および溶媒は一緒に、連続相を有する混合物を形成し、この場合、この溶媒が連続相である。この混合物を、有効量の非溶媒中に導入して、マイクロカプセル化製品を自然形成させるが、ここにおいて、溶媒および非溶媒は混和性である。ＰＩＮは、Mathiowitz et al. によって、本明細書中に援用される米国特許第６，１３１，２１１号および米国特許第６，２３５，２２４号に記載されている。
【００６２】
したがって、本発明は、微粉疎水性物質の組成物、または微粉疎水性物質を用いて上記の方法、更には、当該技術分野において知られている他の方法によって製造された微小粒子を提供する。マイクロカプセル化製品または微粉疎水性物質は、いろいろなサイズを有する粒子から成る。若干の態様において、それら粒子は、１ミクロン未満の平均粒子サイズを有する。他の態様において、９０％を超える粒子は、１ミクロン未満のサイズを有する。
【００６３】
本発明の組成物は、先行技術製品よりも好都合である若干の性状を有する。例えば、微粉疎水性物質の製剤は、類似の先行技術製剤のものを超えて増大した結晶化度を有する。本発明の微粉疎水性物質は、非微粉疎水性物質の少なくとも５０％の結晶化度を有することがありうる。若干の態様において、それは、非微粉疎水性物質の少なくとも７５％、８０％、８５％、９０％または９５％の結晶化度を有する。本明細書中に用いられる結晶化度という用語は、化学元素、化合物または混合物の凝固によって形成される、しかもその原子の規則的に反復する内部配置と、しばしば外部平面を有する物体を有する製剤の性状を意味する。製剤の結晶化度は、当該技術分野において知られている方法によって決定することができる。結晶化度を測定する若干の方法は、Introduction to Polymers, 2nd Edition; Young RJ, Lovell PA. 1991, Chapman and Hall Publishing, London, UK に記載されている。結晶化度を測定する方法の一つは、熱分析である。このタイプの分析の一例を、下の実施例１に示す。熱変化の大きさは、結晶性成分の量に比例する。増大した結晶化度を有する化合物は、in vivo 投与された場合、改善された放出性を有する。
【００６４】
下の実施例に示されるように、本発明の組成物には、疎水性物質の増大した生物活性および相対バイオアベイラビリティーも考えられる。多数の薬物加工技術は、薬物の生物活性の損失をもたらす。本明細書中に記載の微粉砕工程は、薬物にその生物活性を充分に保持させる。結果として、薬物が対象に供給される時に、その薬物は活性である。本明細書中で用いられる生物活性は、既知の薬物の正常な機能を意味する。それは、機能の存在または不存在を意味し、そして絶対的価値よりもむしろ機能レベルの相対的変化を述べるのに用いることができる。
【００６５】
微粉疎水性物質は、非微粉疎水性物質と比較して少なくとも５％の相対バイオアベイラビリティーの増加も示す。in vivo 投与された微粉物質対非微粉物質の相対バイオアベイラビリティーの劇的な相違は、実施例に示される。経口などのいろいろな経路によって投与された場合、微粉疎水性物質は、劇的に増加した相対バイオアベイラビリティーを示した。
【００６６】
これら組成物には、微粉物質と混合された生理学的にまたは薬学的に許容しうる担体、賦形剤または安定化剤が含まれてよい。「薬学的に許容しうる」という用語は、活性成分の生物学的活性の有効性を妨げない無毒性材料を意味する。「薬学的に許容しうる担体」という用語は、ヒトまたは他の脊椎動物への投与に適している一つまたはそれを超える相溶性の固形または液状の充填剤、希釈剤または封入用物質を意味する。「担体」という用語は、適用を容易にするように活性成分が混合されている天然または合成の有機または無機の成分を意味する。医薬組成物の成分は、更に、所望の薬学的効率を実質的に害すると考えられる相互作用が存在しないような方式で、互いにも、本発明の化合物とも混合することができる。
【００６７】
微粉疎水性物質は、それ自体でまたは薬学的に許容しうる塩の形で投与することができる。薬剤中に用いられる場合、それら塩は、薬学的に許容しうることがありうるが、薬学的に許容し得ない塩は、その薬学的に許容しうる塩を製造するのに好都合に用いることができる。このような塩には、次の酸、すなわち、塩酸、臭化水素酸、硫酸、硝酸、リン酸、マレイン酸、酢酸、サリチル酸、ｐ−トルエンスルホン酸、酒石酸、クエン酸、メタンスルホン酸、ギ酸、マロン酸、コハク酸、ナフタレン−２−スルホン酸およびベンゼンスルホン酸より製造されるものが含まれるが、これに制限されるわけではない。更に、このような塩は、カルボン酸基のナトリウム塩、カリウム塩またはカルシウム塩などのアルカリ金属塩またはアルカリ土類金属塩として製造することができる。
【００６８】
適当な緩衝剤には、酢酸および塩（１〜２％ｗ／ｖ）；クエン酸および塩（１〜３％ｗ／ｖ）；ホウ酸および塩（０．５〜２．５％ｗ／ｖ）；およびリン酸および塩（０．８〜２％ｗ／ｖ）が含まれる。適当な保存剤には、塩化ベンズアルコニウム（０．００３〜０．０３％ｗ／ｖ）；クロロブタノール（０．３〜０．９％ｗ／ｖ）；パラベン類（０．０１〜０．２５％ｗ／ｖ）およびチメロサール（０．００４〜０．０２％ｗ／ｖ）が含まれる。
【００６９】
非経口投与用の医薬製剤には、水溶性の形の微粉疎水性物質の水溶液が含まれる。更に、微粉疎水性物質の懸濁剤は、適当な油状注射懸濁剤として製造することができる。適当な親油性溶媒またはビヒクルには、ゴマ油のような脂肪油、またはオレイン酸エチルまたはトリグリセリドのような合成脂肪酸エステル、またはリポソームが含まれる。水性注射懸濁剤は、カルボキシメチルセルロース、ソルビトールまたはデキストランのような、懸濁液の粘度を増加させる物質を含有してよい。場合により、その懸濁液は、化合物の溶解度を増加させて、高度に濃縮された溶液の製剤を可能にする適当な安定化剤または物質を含有してもよい。
【００７０】
或いは、活性な化合物は、使用前に、適当なビヒクル、例えば、滅菌発熱物質不含水で構成するための粉末の形であってよい。
これら医薬組成物は、適当な固相またはゲル相の担体または賦形剤を含んでもよい。このような担体または賦形剤の例には、炭酸カルシウム、リン酸カルシウム、各種糖類、デンプン、セルロース誘導体、ゼラチン、およびポリエチレングリコールのようなポリマーが含まれるが、これに制限されるわけではない。
【００７１】
微粉疎水性物質は、薬剤を投与するためのいずれか通常の経路によって投与することができる。処置される障害のタイプに依って、本発明の微粉疎水性物質は、全身用経路によって吸入、摂取または投与することができる。全身用経路には、経口および非経口が含まれる。療法での使用には、有効量の微粉疎水性物質は、処置されているまたは監視されている器官または組織に核酸を供給するいずれかの様式によって対象に投与することができる。好ましい投与経路には、経口、非経口、筋肉内、鼻腔内、気管内、鞘内、静脈内、吸入、経皮、気管気管支内（肺内を含めた）、眼内、膣内および直腸内が含まれるが、これに制限されるわけではない。
【００７２】
経口投与用には、化合物は、一つまたは複数の活性化合物と、当該技術分野において周知の薬学的に許容しうる担体とを混合することによって容易に製剤化することができる。このような担体は、本発明の化合物を、処置される対象による経口摂取用に、錠剤、丸剤、糖衣錠、カプセル剤、液剤、ゲル剤、シロップ剤、スラリー剤、懸濁剤等として製剤化することを可能にする。経口使用のための医薬製剤は、所望ならば、錠剤または糖衣錠コアーを得るのに適した補助添加剤を加えた後、場合により、得られた混合物を磨砕し、顆粒の混合物を加工して、固形賦形剤として得ることができる。適当な賦形剤は、具体的には、ラクトース、スクロース、マンニトールまたはソルビトールを含めた糖などの充填剤；セルロース製剤、例えば、トウモロコシデンプン、コムギデンプン、コメデンプン、バレイショデンプン、ゼラチン、トラガカントゴム、メチルセルロース、ヒドロキシプロピルメチルセルロース、カルボキシメチルセルロースナトリウムおよび／またはポリビニルピロリドン（ＰＶＰ）などである。所望ならば、架橋ポリビニルピロリドン、寒天、またはアルギン酸またはアルギン酸ナトリウムのようなその塩などの崩壊剤を加えてよい。場合により、経口製剤は、内部酸状態を中和するために生理食塩水または緩衝液中で製剤化されてもよいし、またはいずれの担体も含むことなく投与されてよい。
【００７３】
糖衣錠コアーは、適当なコーティングと一緒に与えられる。この目的には、濃厚糖溶液であって、場合により、アラビアゴム、タルク、ポリビニルピロリドン、カルボポルゲル、ポリエチレングリコールおよび／または二酸化チタン、ラッカー溶液、および適当な有機溶媒または溶媒混合物を含有してよいものを用いることができる。色素または顔料は、識別用にまたは化合物用量の異なった組合せを特徴づけるために、錠剤または糖衣錠コーティングに加えることができる。
【００７４】
経口使用できる医薬製剤には、ゼラチンから作られる押込嵌めカプセル剤、更には、グリセロールまたはソルビトールのような可塑剤とゼラチンから作られる軟シールカプセル剤が含まれる。押込嵌めカプセル剤は、活性成分を、ラクトースなどの充填剤、デンプンなどの結合剤、および／またはタルク、ステアリン酸マグネシウムなどの滑沢剤、場合により、安定化剤との混合物中に含有することができる。軟カプセル剤の場合、活性化合物は、脂肪油、流動パラフィン、または液状ポリエチレングリコールのような適当な液体中溶解させるまたは懸濁させることができる。更に、安定化剤を加えてよい。上記のような、経口投与用に製剤化されたマイクロスフェアを用いてもよい。経口投与用の製剤は全て、このような投与に適した用量中であるべきである。
【００７５】
口腔内投与には、組成物は、慣用的に製剤化された錠剤またはロゼンジの形をとることができる。
吸入による投与には、本発明によって用いるための化合物は、適当な噴射剤、例えば、ジクロロジフルオロメタン、トリクロロフルオロメタン、ジクロロテトラフルオロエタン、二酸化炭素または他の適当なガスの使用を伴って、加圧パックまたはネブライザーからのエアゾルスプレー提示の形で好都合に供給することができる。加圧エアゾルの場合、用量単位は、一定の計測量を供給するバルブを与えることによって決定することができる。吸入器または吹入器で用いるための、例えば、ゼラチンのカプセル剤およびカートリッジは、化合物と、ラクトースまたはデンプンのような適当な粉末基剤との粉末配合物を含有して製剤することができる。当業者は、エアゾル剤を製造するためのいろいろなパラメーターおよび条件を、過度の実験にたよることなく容易に決定することができる。吸入される薬剤は、肺への直接供給のゆえに、若干の態様において好適である。計測用量吸入器のいくつかのタイプは、吸入による投与に正規に用いられる。これらタイプの装置には、計測用量吸入器（ＭＤＩ）、呼吸作動ＭＤＩ、乾燥粉末吸入器（ＤＰＩ）、ＭＤＩと組み合わせたスペーサー／保持室、およびネブライザーが含まれる。エアゾルデリバリーシステムを製造する技術は、当業者に周知である。概して、このようなシステムは、物質の生物学的性状を有意に害することがないであろう成分を利用すべきである（例えば、援用される Sciarra and Cutie, "Aerosols," in Remington's Pharmaceutical Sciences, 18th edition, 1990,pp.1694-1712 を参照されたい）。
【００７６】
これら化合物は、それらを全身に供給することが望まれる場合、注射による、例えば、ボーラス注射または連続注入による非経口投与用に製剤化することができる。注射用製剤は、単位剤形中に、例えば、アンプル中または複数回用量容器中に、加えられる保存剤と一緒に与えられてよい。これら組成物は、油状または水性のビヒクル中の懸濁剤、液剤または乳剤のような形をとることができ、懸濁化剤、安定化剤および／または分散助剤のような配合用物質を含有してよい。
【００７７】
これら化合物は、坐剤または停留浣腸剤のような直腸または膣内用組成物中に、例えば、カカオ脂または他のグリセリドなどの慣用的な坐剤基剤を含有して製剤化することもできる。
【００７８】
前記の製剤に加えて、化合物は、デポ製剤として製剤化することもできる。このような長期作用性製剤は、適当な疎水性物質（例えば、許容しうる油中のエマルジョンとして）またはイオン交換樹脂と一緒に、または可溶性に乏しい誘導体として、例えば、可溶性に乏しい塩として製剤化することができる。
【００７９】
これら組成物は、対象に投与される。本明細書中で用いられる「対象」は、ヒト、またはイヌ、ネコ、ウマ、ウシ、ブタ、ヒツジ、ヤギ若しくは霊長類、例えば、サルが含まれるがこれに制限されるわけではない脊椎動物を意味する。これら組成物は、有効量で投与される。具体的な物質の有効量は、物質のタイプ、投与目的、疾患が処置されている場合はその疾患の重症度等のような因子に依存するであろう。当業者は、有効量を決定することができるであろう。
【００８０】
本発明は、次の実施例を参照することにより、更に一層充分に理解されるであろう。これら実施例は、しかしながら、本発明の態様を単に詳しく説明するためのものであり、発明の範囲を制限すると解釈されるべきではない。
【実施例】
【００８１】
実施例
実施例１：ジクマロールの溶解への微粉砕の作用−in vitro 作用
材料および方法  ジクマロールおよび試薬源：ジクマロールは、Sigma-Aldrich（St.Louis, MO）から購入し、室温で貯蔵した。Coulter Particle Analysis は、平均粒子直径が、体積統計量に基づき１８．５μｍであることを示した。全体を通して用いられた試薬および溶媒は全て、Fisher（Pittsburg, PA）かまたは Mallinckrodt（Phillipsburg, NJ）より購入し、入手可能な最高の銘柄であった。
【００８２】
ポリ（フマル酸コセバシン酸）無水物合成：  用いられたポリマーは、ポリ酸無水物であるポリ（フマル酸コセバシン酸）無水物［ｐ（ＦＡ：ＳＡ）］であり、溶融重縮合を用いて合成した。フマル酸およびセバシン酸のモノマーを、Aldrich より購入し、沸騰エタノール中で精製し、アセチル化し、そして溶融重縮合を用いて１８０°で重合させた。Bruker ＤＰＸ３００  ＮＭＲを、１ＤプロトンＮＭＲ分析に用いた。重水素化クロロホルム中のポリマーを、フマル酸モノマーのオレフィンプロトン（δ＝６．９１および６．９７）と、セバシン酸モノマーの内部脂肪族プロトン（δ＝１．３２）のピーク比を用いて分析した。基準化モル比は、１７：８３のＦＡ：ＳＡであると決定した。分子量の分析には、クロロホルム中の５％ｐ（ＦＡ：ＳＡ）溶液を、無勾配ＬＣポンプモデル２５０、ＬＣカラムオーブンモデル１０１、ＬＣ−３０ＲＩ検出器および９００系列インターフェースコンピュータから構成される Perkin Elmer ＬＣポンプモデル２５０ゲル浸透クロマトグラフィーシステムで分析した。試料を、連続して連通されたＰＬゲル５μｍ混合カラムおよび５μｍ／５０Åカラムを介して、１．０ｍＬ／分の流速および４０℃の温度で溶離した。このシステムを、クロロホルム中の一連の単分散ポリスチレン標準（ＭＷ：６００〜２００，０００）で検量し、ｐ（ＦＡ：ＳＡ）の分子量は１２ｋＤａであることが判明した。このポリマーを、使用するまで窒素パージ下において−２０℃で貯蔵した。
【００８３】
走査型電子顕微鏡検査：  全ての試料を、Ａｕ−Ｐｄ標的で３．５分間スパッターコーティングし、そしてＳＥＭスタブの上のカーボンブラック接着ディスク上に広げた。Hitachi ２７００を用いて、８ｋＶの加速電圧で試料を可視化した。
【００８４】
ＤＳＣ：  Intercooler ２Ｐ Cooling System を含むＡ Pyris １  ＤＳＣを用いて、製剤を熱によって特性決定した。０〜３２０℃において１０℃／分の加熱および冷却速度で実験したベースラインにしたがって、５ｍｇの試料を、アルミニウムパン中に気密封止し、窒素パージ下において同じパラメーターを用いて実験した。
【００８５】
ジクマロール製剤化：  ジクマロールの顆粒を、異なったサイズ分布を生じる二つの技法によって生じた。一つの方法を用いて、ミクロンより下の粒子を生じ、もう一つは、約３μｍの直径中央値を有する粒子を生じた。
【００８６】
噴霧乾燥を用いて、３μｍ製剤を生じた。２０ｇのジクマロールを、８Ｌ塩化メチレン中に溶解させて、０．２５％（ｗ／ｖ）溶液にした。この溶液を、Lab Plant ＳＤ−０４ Laboratory Spraydrier 中において、６８ｐｓｉの圧力での圧力ポット、６５ｐｓｉのアトマイザー圧力および３０ｍＬ／分の溶媒流速を用いて噴霧乾燥させた。入口および出口の乾燥温度は、それぞれ４５℃および２４℃であった。噴霧乾燥された微小粒子（ＳＤ）を、装置の壁からはがして収集し、凍結乾燥させ、更に使用するまで−２０℃で貯蔵した。
【００８７】
ミクロンより下の顆粒を、新規な技法を用いて生じた。３３０ｍｇのジクマロールを、３０ｍＬのジメチルスルホキシド中に、９００ｒｐｍで回転するミクロマグネチックスターラーバーで溶解させた。溶液の温度は、溶解が起こるまで上昇させたが、これは、典型的には、約１００℃であった。この溶液の全容量を、５００ｍＬイソプロピルアルコール中に分散させ、二相系を生じた。激しく撹拌後、６００ｍＬの蒸留水を流れに加えて、乳状沈殿のコロイド分散系を生じた。円筒形加圧濾過装置を用いて、混合セルロースエステルから構成される１００ｎｍ濾紙上にナノ粒子を集めた。次に、この粉末を凍結させ、４８時間凍結乾燥させた。
【００８８】
微粉薬物へのカプセル化の作用を研究するために、１７：８３のｐ（ＦＡ：ＳＡ）ポリマーを担体として用い、転相法を用いて、ナノスフェアを生じた。１００ｍｇのミクロンより下のジクマロール顆粒を、２０ｍＬの塩化メチレン中において３５％の振幅で３分間プローブ超音波処理し、薬物を完全に溶解させた。１００ｍｇのｐ（ＦＡ：ＳＡ）１７：８３を、この溶液中に、更に３０秒間超音波処理することによって溶解させた。得られた溶液を、１．０Ｌの石油エーテル中に分散させ、そして混合セルロースエステルから構成される１００ｎｍフィルターを用いて沈殿を集めた。次に、このマイクロスフェア製剤を凍結させ、２４時間凍結乾燥させた。ジクマロール負荷率は、この製剤中で、簡単な抽出プロトコールによって決定した。マイクロスフェアを、２．５Ｎ  ＮａＯＨ中において３７℃で一晩インキュベートした。溶解時に、理論負荷率に基づいて約１５μｇのアリコートを２．５Ｎ  ＮａＯＨに加えて、８００μＬの全容量にした。この混合物を、２分間撹拌し、１１，２６９ｇで２分間遠心分離した。上澄みを取り出し、Shimadzu ＵＶ−２５０１分光光度計で分析し、そしてＮａＯＨ中のジクマロールの直線の標準曲線と比較した。
【００８９】
粒子サイジング：  全てのマイクロスフェアおよび微粉製剤を、Coulter Particle Size Analyzer ＬＳ２３０によるレーザー光線回折法を用いて大きさで分類した。１％プルロニクＦ１２７［ポリ（エチレンオキシド）−ｂ−ポリ（プロピレンオキシド）−ｂ−ポリ（エチレンオキシド）］／１％ヒドロキシプロピルメチルセルロース（ＨＰＭＣ）中の２５０μｇ／ｍＬのマイクロスフェア懸濁液を、少容量の流体素子モジュール中に導入した。容量測定値に基づく Coulter 出力だけを分析に用いた。
【００９０】
in vitro 放出研究：  本発明者は、全ての製剤について、それらをＰＢＳ緩衝液（ｐＨ＝７．２）中において３７℃でインキュベートすることによって放出プロフィールを作成した。沈降条件は、水中のジクマロールの全濃度を、溶解限界である２８μｇ／ｍＬ未満に保持することによって維持した。放出研究は全て、１８０ｍＬのＰＢＳ緩衝液中に５ｍｇのジクマロールまでスケールアップし、各群が、ｎ＝４の試料から成った。いろいろな時点で、各々の試料から１２０μＬの上澄みを得、５ｋＤａの名目分画分子量を有する Amicon Ultrafree−ＭＣ遠心濾過装置中に入れ、１１，２６９ｇで５分間遠心分離して、残留する結晶ジクマロールを全て除去した。１００μＬの上澄みを取り出し、それを分析するまで４℃で貯蔵した。これら時点の後に、１２０μＬの新鮮な緩衝液を、各試料に加え戻した。
【００９１】
結果：
ジクマロール製剤の特性決定：  ジクマロール製剤のＳＥＭ顕微鏡写真を、図１に示す。図１Ａは、Sigma（St.Louis, MO）によって供給される原料ジクマロールを示す。これら顆粒は、主に、１０〜２０ミクロンの範囲内であったが、立方形外観を有する。図１Ｂに示される噴霧乾燥ジクマロールは、円形外観を有し、中空であるように見える。これら粒子は、およそ３ミクロン直径であった。微粉薬物は、図１Ｃに示される。非球状で且つ大部分の集団にあるこの製剤は、３００ｎｍ〜１ミクロンの範囲内である。図１Ｄは、微粉製剤から二次加工されたＦＡ：ＳＡナノスフェアを示す。この製剤中の粒子は、概して、１ミクロンのサイズであった。Coulter 粒子サイズに沿ったＦＡ：ＳＡ製剤の負荷率決定は、表１に示される。
【００９２】
【表１】
2004537401.tif 000002
【００９３】
表１．ジクマロール製剤の Coulter 粒子サイズ分析。報告されたデータは、Coulter 容量計算より得られた。
ＤＳＣを用いた熱分析は、ＦＡ：ＳＡ製剤中の薬物の固溶体の存在を示した。図２は、４種類の製剤と、比較のためのＦＡ：ＳＡポリマー単独のＤＳＣサーモグラムを示す。ΔＨを、各々のメルトの左側に示す。ブランクＦＡ：ＳＡポリ酸無水物についての下部曲線は、いろいろなピークを示す。６０℃〜９０℃では、ポリマーメルトの三様のピークが見られる。２７５℃では、ポリマーおよびその成分が分解し始め、これが３００℃を超えて続く。原料ジクマロールは、約２９０℃で異なったメルトを示し、これは、前に報告された値と一致する。ＦＡ：ＳＡ／ジクマロールナノスフェア製剤では、メルトによるピークは完全になくなり、真の分子分散が得られたことを示している。噴霧乾燥および微粉双方の製剤は、約２９０℃で同じ薬物メルトを示すが、そられは、原料ジクマロールより低いΔＨを有する。ΔＨの大きさは、結晶性成分の相対量に比例するので、より低いΔＨは、おそらく、それら双方の工程の際の薬物溶液の急冷のためであり、これが、減少した結晶成長をもたしうると考えられる。ΔＨは３２％減少したので、この過程は、噴霧乾燥製剤の結晶化度に最大限影響を与えた。噴霧乾燥製剤についてのＤＳＣトレース中の融解ピークは、きわめて小さい試料サイズゆえに、きわめて小さかったということに注目すべきである。結晶化度の減少は、示されるピーク面積に比例しなかったが、ΔＨの関数であった。
【００９４】
in vitro 溶解研究の結果は、図３に示される。これら溶解研究は、静的環境において行ったので、少量の且つ全量でない緩衝液だけが置き換えられたところで、溶解したジクマロールを再結晶させた。これは、異なったジクマロール集団が異なった速度で溶解し且つ再結晶した多形状態をもたらした。in vitro において、これは、濃度の増加後の減少、そして時々は再度その後の増加によって認められうる。しかしながら、in vivo では、溶解したジクマロールが血漿タンパク質に容易に結合し、代謝した状態になったと考えられるので、本発明者はこの挙動を認めることを期待していないと考えられる。
【００９５】
微粉製剤は、最も速い溶解を示し、僅か２４時間後に３６．９μｇ／ｍＬの濃度に達した。ＦＡ：ＳＡ中に溶解したジクマロールは、次に最高量の溶解を示し、濃度は７２時間後に２８．８μＬの濃度に達した。この製剤において明らかなタイムラグは、表面侵食によって分解し且つ多数の制御放出デリバリーシステムで用いられているポリマーコーティングに起因することがありうる。原料ジクマロールは、より多くのデポ作用を示したが、６００時間後に再結晶するとは考えられない。噴霧乾燥製剤は、最低量の溶解を示し、２８８時間後に僅か１３．６μｇ／ｍＬに達した。
【００９６】
実施例２：ジクマロールの相対バイオアベイラビリティーへの微粉砕の作用−in vivo 作用。
材料および方法
動物モデル：  次の動物研究を、Principles of Laboratory Animal Care（ＮＩＨ公報＃８５−２３，１９８５年改訂）にしたがって実施した。雌 Yorkshire ブタおよび雄 Sprague-Dawley ラット双方を用いた。ブタの最初の体重は１５〜２０ｋｇであり、ｎ＝３、４または５の群に分けた。これら群を１２〜１４週間飼育し、各々の製剤を研究の間中投与した。約２５０ｇ体重の雄ＣＤラットも用い、各々の研究群について８〜１２匹の群に分けた。それらラット群を各々、一つの研究だけに用い、最後の時点後に屠殺した。
【００９７】
１２時間の絶食時間後、被験動物に、１％ＨＰＭＣおよび１％プルロニクＦ１２７の溶液中に懸濁させたマイクロスフェア製剤を経口強制飼養した。このマイクロスフェア用量は、投与直前に浴超音波処理を３分間用いて懸濁させ、強制飼養チューブを介して胃に投与した。その懸濁液濃度は、２５ｍｇ／ｍＬで一定に保持し、数回のビヒクルフラッシをその用量後に投与した。投与の際、ブタは、ケタミンおよびメデトミジン（medetomidine）の組合せで鎮静させ、そしてこの手順直後に、麻酔の逆転のためにメデトミジンアンタゴニストであるアチパメゾール（atipamezole）を与えた。ラットは、イソフルランガスを用いて麻酔した。
【００９８】
各々の種の対照群には、実験用のベースラインを作成するために、１％Ｆ１２７／１％ＨＰＭＣ中に懸濁させたブランクｐ（ＦＡ：ＳＡ）１７：８３マイクロスフェアを強制飼養した。更に、各々の種にＩＶ群をおき、それに、本発明者は、５０％プロピレングリコール、１０％エタノールおよび４０％の１００ｍＭトリスの混合物中にｐＨ９．０で溶解させた２５ｍｇ／ｍＬのジクマロールを投与した。このジクマロールは、ビヒクル中に２０ｍｇ／ｍＬの濃度で溶解させ、そしてブタの外頸静脈に入れた長期カテーテルを介して投与した。ＩＶ用量は、ラットの陰茎背静脈を介して２３ゲージ針によって投与した。
【００９９】
特定の時点で、概して、０、１、２、３、５、８、１１、１４、２５、２９、３６、４８、６０、７２、８４および９６時間目に、各々の被験動物から血液を採取した。ブタの場合、ヘパリンブロックを除去し、１ｃｃの新鮮血液を採取し、更に１．５ｃｃヘパリン溶液をカテーテルに加えた。３００μＬのラット血液を尾静脈から試料採取した。これら血液試料は、ヘパリン処理された１．５ｍＬシリコーン処理済みミクロ遠心管に採取し、１１，２６９ｇで５分間遠心分離した。約２００μＬの血漿を取り出し、４℃で貯蔵後、分析した。
【０１００】
ジクマロール定量化：  僅かな修正を含む二重抽出技術を用いた。１５ｍＬ Falcon 管中の５０μＬの血漿試料を、最初に、ｐＨ＝３．０の３００μＬのクエン酸／リン酸緩衝液と一緒にその混合物を５分間振とうし且つ相互作用させることによって酸性にした。次に、３ｍＬのヘプタンを加え、各々の試料を回転しながら１０分間回転させることによって、ジクマロールを血漿から抽出した。これら管を３０００ｒｐｍで５分間遠心分離し、ヘプタン上層を分離し、新しい管に入れた。次に、１ｍＬの２．５Ｎ  ＮａＯＨを各管に加え、混合物を再度、回転しながら１０分間回転させた。３０００ｒｐｍで５分間遠心分離後、水性相を取り出し、そして Shimadzu ＵＶ−２５０１分光光度計において３１５ｎｍで吸光度を読み取った。この検定の標準曲線は、対照動物から得られた血漿を、水酸化ナトリウム中の既知量のジクマロールでドープ処理することによって得た。
【０１０１】
生物活性：  Ｔmaxで得られた血漿試料を、ＩＤＥＸＸ Veterinary Services in North Grafton, MA によって実施されたプロトロンビン時間試験（ＰＴＴ）を用いて、薬物活性について調べた。血漿を、クエン酸塩で被覆された試験管中に集め、試験を行った。
【０１０２】
統計学および薬物動態学的分析：  標準誤差を計算し、Microsoft Excel を用いてｔ検定を行った。ｔ検定を用いて、いろいろな製剤から得られた血漿曲線を比較し、ｐは、用量によって基準化されたＡＵＣを用いて計算した。ＡＵＣ、ＣmaxおよびＴmaxは全て、Graphpad Prism Software から計算した。非区画薬物動態学を考えた。
【０１０３】
結果
in vivo 研究：  生物活性は、プロトロンビン時間試験を用いて正と判定した。Ｃmaxに対応する血漿から得られた試料は全て、正常な動物の場合の１２〜１７秒と比較して、９０秒より長い凝固時間を示した。
【０１０４】
図４は、ブタおよびラット双方へのブランクＦＡ：ＳＡナノスフェアのＩＶボーラス注射および経口供給を含めた対照曲線を示す。ＩＶ曲線は双方とも、きわめて速くピークに達し、離脱を示す下向傾斜だけを示した。ラットには２４．０ｍｇ／ｋｇを与え、ブタには２４．４ｍｇ／ｋｇを与えた。ＩＶ用量はビヒクル中で投与したが、これは、５０％プロピレングリコール、４０％トリス塩基および１０％エタノールから成った。この混合物は、ＩＶビヒクルとしてしばしば用いられるが、その超粘度およびｐＨのために、正常な生理機能を破壊する可能性を有する。ブランクマイクロスフェア曲線は、ラットおよびブタの双方の曲線が極端に低く、約５ｍｇ／ｍＬのベースラインの範囲内で変動したので、ジクマロールの検出についてｐ（ＦＡ：ＳＡ）の無視しうる干渉の証拠として役立つ。
【０１０５】
薬物製剤は、２５ｍｇ／ｋｇの用量で被験動物に投与した。ｐ（ＦＡ：ＳＡ）ナノスフェアは、しかしながら、実験の初期にジクマロール負荷率を決定することが難しいために、より低い用量で供給した。この理由で、血漿曲線の振幅は、図５において他の製剤と直接的に比較することができない。Ｔmaxを含めたプロフィールだけを分析することができる。行うことができる唯一の比較は、曲線下面積より計算される相対バイオアベイラビリティーおよび後で表２に与えられる投与用量に基づいた。
【０１０６】
図５は、ラット実験より得られた血漿曲線を示す。用量は全て、１８．２ｍｇ／ｋｇであるｐ（ＦＡ：ＳＡ）製剤を除いて、２５ｍｇ／ｋｇであった。微粉薬物は、最高の吸収を示し、僅か３時間後に１２０μｇ／ｍＬに達した後、６０時間まで連続的減少を示した。その次の最高濃度は、噴霧乾燥ジクマロール粒子によって得られたが、これは、３時間後に９０μｇ／ｍＬに達し、その後３０時間以内にきわめて速く低下した。ＦＡ：ＳＡナノスフェア製剤は、６０時間まで比較的高い血中濃度の優れた吸収を示した。この製剤は、６時間後に８８μｇ／ｍＬに達し、２４時間後に４７μｇ／ｍＬに減少し、そこでそれが更に１２時間保たれた。原料ジクマロールは、最低レベルの吸収を示し、３時間後に６４μｇ／ｍＬに達し、１５時間後に有意に減少した。
【０１０７】
ブタにおける結果は、ラットによるものにきわめて類似していた（図６）。再度、ｐ（ＦＡ：ＳＡ）製剤が１８．２ｍｇ／ｋｇであったことを除いて、用量は全て２５ｍｇ／ｋｇであった。微粉薬物は、きわめて充分な吸収を示し、５時間後に１１２μｇ／ｍＬに達し、３０時間目に２番目のピークを示した。ＦＡ：ＳＡ製剤は、３０時間に延長する高濃度の、より長時間の吸収を示した。噴霧乾燥ジクマロールは、８６μｇ／ｍＬの濃度で２時間目にピークに達し、２４時間までに速やかに減少した。ラットおよびブタ双方において、微粉薬物およびＦＡ：ＳＡ製剤は、僅かに非晶質の噴霧乾燥製剤および原料ジクマロールにまさる利点を与えるということが明らかであった。薬物動態学的分析を用いて、これら製剤をより正確に比較し、そして動物モデルにも製剤の特徴にも基づいて結論を下した。
【０１０８】
薬物動態学的計算値を表２に示す。どちらの場合も、ＦＡ：ＳＡナノスフェア製剤は、ラットで１３２％およびブタで１１４％の最高の相対バイオアベイラビリティーを示した。放出および吸収を制御するポリマーの能力も、これら結果に反映した。各々の種内で、Ｃmaxは最低の中にあり、ＴmaxはＦＡ：ＳＡ製剤において最高であった。この系は固溶体であったので、薬物の溶解は、ポリマーの分解に完全に依存したが、これは、この場合、比較的遅い表面分解機構であった。微粉薬物も、ラットで１００％およびブタで１０１％の、他の製剤にまさる改善された相対バイオアベイラビリティーを示した。しかし、ポリマーによって与えられた溶解の制御は失われ、双方の種におけるＣmaxの増加およびＴmaxの減少が示された。半非晶質の噴霧乾燥ジクマロール製剤は、ラットで僅か８５％およびブタで５８％の最悪の吸収を示した。ＣmaxおよびＴmaxは、ラットおよびブタ双方において微粉製剤とＦＡ：ＳＡ製剤との中間であった。
【０１０９】
薬物動態学的データの統計的分析は、噴霧乾燥製剤、微粉製剤およびＦＡ：ＳＡナノスフェアジクマロール製剤を比較するために行った。両側ｔ検定を用いて、ＡＵＣを比較し、ＦＡ：ＳＡ製剤の場合、ＡＵＣを用量によって基準化して、その差を説明した。試料集団が異なる全ての場合において、不均等分散を仮定した。ラットモデルでは、ＦＡ：ＳＡナノスフェア製剤は、全ての場合においてｐ＜０．０３で他の製剤と統計的に異なった。ブタでは、ＦＡ：ＳＡ製剤も微粉薬物も、双方の場合においてｐ＜０．０５で噴霧乾燥ジクマロールと有意に異なった。
【０１１０】
【表２】
2004537401.tif 000003
【０１１１】
表２．薬物動態学的計算値。
実施例３：ジクマロールの溶解への生体接着性ポリマーの微粉砕および組込みの作用−in vitro 作用。
【０１１２】
材料および方法
ジクマロールおよび試薬源、およびポリ（フマル酸コセバシン酸）無水物合成法、走査型電子顕微鏡検査法およびジクマロールを製剤化する方法は、実施例１に記載した。
【０１１３】
ジクマロール製剤は、この実施例および実施例４中で、接着性ポリマーを含む微粉薬物またはＭＤＡＰと称されるであろう。ｐ（ＦＡ：ＳＡ）は、微粉砕工程においても懸濁液中においても、凝集を妨げることが判明したので、この工程ではそれを用いた。
【０１１４】
ＮＭＲ：  Bruker ＤＰＸ３００  ＮＭＲを、１ＤプロトンＮＭＲ分析に用いた。重水素化クロロホルム中のポリマーを、フマル酸モノマーのオレフィンプロトン（δ＝６．９１および６．９７）と、セバシン酸モノマーの内部脂肪族プロトン（δ＝１．３２）のピーク比を用いて分析した。基準化モル比は、１７：８３のＦＡ：ＳＡであると決定されている。
【０１１５】
ＧＰＣ：  分子量の分析には、クロロホルム中の５％ｐ（ＦＡ：ＳＡ）溶液を、無勾配ＬＣポンプモデル２５０、ＬＣカラムオーブンモデル１０１、ＬＣ−３０ＲＩ検出器および９００系列インターフェース計算機から構成される Perkin Elmer ＬＣポンプモデル２５０ゲル浸透クロマトグラフィーシステムで分析した。試料を、連続して連通されたＰＬゲル５μｍ混合カラムおよび５μｍ／５０Åカラムを介して、１．０ｍＬ／分の流速および４０℃の温度で溶離した。このシステムを、クロロホルム中の一連の単分散ポリスチレン標準（ＭＷ：６００〜２００，０００）で検量したが、ｐ（ＦＡ：ＳＡ）の分子量は１２ｋＤａであった。このポリマーを、使用するまで窒素パージ下において−２０℃で貯蔵した。
【０１１６】
マイクロカプセル化：  いろいろな二次加工技術を用いて、サイズおよび生体接着性を含めた製剤パラメーターに基づいて、マイクロスフェア特性を変更した。これら二つのパラメーターは、相対バイオアベイラビリティーの増大への鍵であったが、それら相対的重要性を区別するのに充分な製剤を二次加工することが、本発明者の目的である。製剤を全て凍結させ、少なくとも２４時間凍結乾燥させ、そして使用するまで−２０℃で保持した。
【０１１７】
前に論じられた微粉製剤を、それらだけでブタに経口供給した。更に、これら製剤を、転相技術を用いて異なったサイズ分布およびポリマー組成でカプセル化した。この結果として、それぞれのポリマー担体内に固溶体を生じた。
【０１１８】
この転相手順を用いて、ナノスフェアおよびマイクロスフェアを生じた。６６６ｍｇの噴霧乾燥ジクマロールを、２５ｍＬの塩化メチレン中において３５％の振幅で３分間プローブ超音波処理した。１．０ｇのｐ（ＦＡ：ＳＡ）１７：８３をこれに加え、更に３０秒間超音波処理した。得られたジクマロール微小粒子含有溶液（４％ｗ／ｖ  ｐ（ＦＡ：ＳＡ））を、１．０Ｌの石油エーテル中に分散させ、そして１００ｎｍかまたは２００ｎｍフィルターを用いて沈殿を集めた。次に、このマイクロスフェア製剤を凍結させ、２４時間凍結乾燥させた。本発明者は、この製剤を接着性マイクロスフェア（ＡＭ）と称する。同じ技法を用いるが、ＭＤＡＰ微粉薬物をカプセル化して、別の製剤を二次加工した。本発明者は、この製剤を接着性ナノスフェア（ＡＮ）と称する。
【０１１９】
非接着性製剤は、２４ｋＤａの分子量のポリ（乳酸）（ＰＬＡ）から、同じ技法を用い且つＭＤＡＰ微粉薬物をカプセル化して製造した。この製剤を、非接着性ナノスフェア（ＮＮ）と称する。
【０１２０】
ジクマロール負荷率は、全製剤中で、簡単な抽出プロトコールによって決定した。マイクロスフェアを、２．５Ｎ  ＮａＯＨ中において３７℃で一晩インキュベートした。溶解時に、理論負荷率に基づいて約１５μｇのアリコートを２．５Ｎ  ＮａＯＨに加えて、８００μＬの全容量にした。この混合物を２分間撹拌し、１１，２６９ｇで２分間遠心分離した。上澄みを取り出し、Shimadzu ＵＶ−２５０１分光光度計で分析し、そしてＮａＯＨ中のジクマロールの直線の標準曲線と比較した。
【０１２１】
動物モデルのサイズによって、本発明者は、本発明者の二次加工工程をスケールアップした。初期溶媒比は、再現性に決定的であったので、本発明者は、この工程の条件を前に記載のように維持した。１０バッチを同時に二次加工し、それらを濾過用加圧ポット中に混合した。石油エーテル中の沈殿を、製剤に依って１００ｎｍかまたは２００ｎｍの細孔度の Millipore（登録商標）製の２９３ｎｍ広幅プレートフィルターを介して通過させた。
【０１２２】
粒子サイジング：  全てのマイクロスフェアおよび微粉製剤を、Coulter Particle Size Analyzer ＬＳ２３０によるレーザー光線散乱を用いて大きさで分類した。１％プルロニクＦ１２７［ポリ（エチレンオキシド）−ｂ−ポリ（プロピレンオキシド）−ｂ−ポリ（エチレンオキシド）］／１％ヒドロキシプロピルメチルセルロース（ＨＰＭＣ）中の２５０μｇ／ｍＬのマイクロスフェア懸濁液を、少容量の流体素子モジュール中に導入した。容量測定値に基づく Coulter 出力だけを分析に用いた。
【０１２３】
in vitro 放出研究：  本発明者は、全ての製剤について、それらをＰＢＳ緩衝液（ｐＨ＝７．２）中において３７℃でインキュベートすることによって放出プロフィールを作成した。沈降条件は、水中のジクマロールの全濃度を、溶解限界である２８μｇ／ｍＬ未満に保持することによって維持した。放出研究は全て、１８０ｍＬのＰＢＳ緩衝液中に５ｍｇのジクマロールまでスケールアップし、各々の群が、ｎ＝４の試料から成った。いろいろな時点で、各々の試料から１２０μＬの上澄みを得、５ｋＤａの名目分画分子量を有する Amicon Ultrafree−ＭＣ遠心濾過装置中に入れ、１１，２６９ｇで５分間遠心分離して、残留する結晶ジクマロールを全て除去した。１００μＬの上澄みを取り出し、それを分析するまで４℃で貯蔵した。この量を、新鮮な緩衝液で補充した。
【０１２４】
結果：
製剤特性決定：  ＳＥＭ分析は、きわめて異なった形態の各種製剤を示した（図７）。原料ジクマロールは、図７Ａにおいて、これら実験用に製造された製剤と比較して異なる外観を示すことが分かる。それは、平滑面のあるきわめてブロック状の構造を有し、約２５μｍサイズである。噴霧乾燥製剤（ＳＤ）は、表面上に少量のナノ沈殿を有する中空で且つ固体の球に似た形態を示す（図７Ｂ）。それは、原料ジクマロールよりはるかに小さい。７％ｐ（ＦＡ：ＳＡ）含有微粉薬物（ＭＤＡＰ）は、噴霧乾燥および原料ジクマロールよりはるかに小さいサイズであり、元の薬物粒子のややブロック状の外観を保持している（図７Ｃ）。この粒子集団も、きわめて単分散であるように見えた。ｐ（ＦＡ：ＳＡ）中に噴霧乾燥薬物を封入することによって得られたマイクロスフェア（ＡＭ）は、きわめて多孔質の構造を示し、やや均一なサイズであり、凝集していなかった（図７Ｄ）。溶解したＭＤＡＰ製剤を封入しているｐ（ＦＡ：ＳＡ）マイクロスフェア製剤（ＡＮ）は、それが製造された微粉製剤よりもはるかに球形の形状を有し、ごく僅かに大きいサイズであった（図７Ｅ）。ポリマーコーティングも、多孔質構造を有するように見える。ＭＤＡＰ製剤で二次加工された非接着性ポリ（乳酸）製剤（ＮＮ）は、きわめて小さく、マイクロスフェア集団の均一な形態に基づくカプセル化の証拠を示した（図７Ｆ）。
【０１２５】
Coulter 粒子サイズ分析は、ＳＥＭ顕微鏡写真に見られる相違を定量的に示した。それら結果を、各々の製剤の説明と、本発明者がそれを述べるのに用いた略語と一緒に表３に示す。体積統計学は、各々の製剤に対応して見出されうるが、データは、挙げられるサイズより小さい集団のパーセントとして表示されている。第５０百分位数のデータの分析は、初めの方に記載された新規な方法から製造されたＭＤＡＰ微粉薬物およびそれを組み込んでいる製剤であるＡＮおよびＮＮが、噴霧乾燥製剤よりはるかに小さいことを示した。
【０１２６】
ＮａＯＨ抽出によって決定された薬物負荷率も、表３に示した。ポリマーを含有するカプセル化製剤は、３１％〜４０％の負荷率であったが、これは、カプセル化工程中のポリマーおよび薬物の相対溶解度の関数である。ＭＤＡＰは、９３％のジクマロールから構成されることが判明したので、この製剤は、少量の生体接着性エンハンサーを含む微粉薬物と考えられるであろう。
【０１２７】
【表３】
2004537401.tif 000004
【０１２８】
表３．製剤パラメーターおよびサイズ情報。Coulter データは、体積測定値に基づく。
各々の製剤の in vitro 溶解および放出曲線の一般的な性質は、散発性の溶解および再結晶化のものであった（図８）。これは、増加濃度後、より低い濃度、時々は再度その後の新たな増加によって認められた。この動的過程は、薬物の疎水性および他の熱力学的事柄のためである。おそらくは、微粉薬物が溶解するにつれて、溶液中のある集団は、二次加工過程の条件と比較して、緩衝液中において３７℃で結晶化が起こっているより遅い速度のゆえに、元の製剤より大きい別の固体粒子集団へと既に再結晶していた。次に、これら大形粒子は、別の溶解ラウンドを経たが、これは、はるかに遅く、元の製剤からの微粉粒子の別の集団の溶解と同時に生じていた。最初の１００時間の in vitro 溶解曲線だけを、９６時間目に終わる in vivo 結晶曲線とこれら曲線を比較するために、ここに示す。
【０１２９】
全体的に、ＭＤＡＰから製造される粒子は、噴霧乾燥ジクマロールで作られた製剤よりはるかに長時間の溶解を示した。ＭＤＡＰもＡＮも、溶液中の薬物の量と製剤中のｐ（ＦＡ：ＳＡ）の量との間にきわめて正確な相関を示した。これら曲線は、薬物負荷率に基づいてジグザグになり、９３％ジクマロール負荷率のＭＤＡＰ製剤は、最高の溶解量を示し、３１％負荷率のＡＮは、それより僅かに少ない量を示した。ＮＮマイクロスフェアは、おそらくは、薬物を封入するのに用いられたきわめて結晶性の２４ｋＤａポリ（乳酸）の疎水性のために、はるかに遅く且つ制御された溶解を示した。より大きい噴霧製剤であるＡＭおよびＳＤは両方とも、きわめて低い溶解レベルを示し、どちらの場合も、濃度は、８時間まで比較しうるレベルへと上昇しなかった。これは、カプセル化微粉製剤よりももっとデポ作用に似ていた。
【０１３０】
実施例４：ジクマロールの相対バイオアベイラビリティーへの生体接着性ポリマーの微粉砕および組込みの作用−in vivo 作用。
動物モデル：  次の動物研究を、Principles of Laboratory Animal Care（ＮＩＨ公報＃８５−２３，１９８５年改訂）にしたがって実施した。雌 Yorkshire ブタを、この研究の間中用い、最初の体重は１５〜２０ｋｇであり、そして入手可能性に依って、ｎ＝３、４または５の群に分けた。これら群を１２〜１４週間飼育し、各々の製剤を研究の間中投与した。
【０１３１】
２週間の順化期間後、各々のブタの外頸静脈中に、カテーテルを外科的に植え込んだ。イソフルラン麻酔下において、胸骨のちょうど頭側から下顎角のちょうど後端の地点へ切開を行った。鈍的剥離を用いて、外頸静脈の一部分を分離した。次に、Swan Ganz カテーテルを、両肩の間から出発する、分離された頸静脈の地点までの皮下トンネルを介して与えた。その静脈に小さい切開を行い、カテーテルを心房方向に、不整脈になるまで進めた。この地点で、カテーテルを３ｃｍ遠位に後退させ、周囲組織に固定した。このカテーテルの開放性および流動性について調べ、ヘパリンでブロックし、創傷を閉じた。両肩の間から出ているカテーテルの長さを巻いて、各々の被験動物の上に置いた保護ジャケット内にしまった。
【０１３２】
１２時間の絶食時間後、被験動物に、１％ＨＰＭＣおよび１％プルロニクＦ１２７の溶液中に懸濁させたマイクロスフェア製剤を経口強制飼養した。このマイクロスフェア用量は、投与直前に浴超音波処理を３分間用いて懸濁させ、そして喉頭鏡の助けを借りて、強制飼養チューブを介して胃に投与した。その懸濁液濃度は、５０ｍｇ／ｍＬで一定に保持し、数回のビヒクルフラッシをその用量後に投与した。大部分の群について、与えられる用量は約２５ｍｇ／ｋｇであり、いくつかの研究群には、５ｍｇ／ｋｇかまたは１５ｍｇ／ｋｇのジクマロールを与えて、ポリマーを含有する微粉製剤の２種類の用量応答を調べた。投与の際、被験動物は、ケタミンおよびメデトミジンの組合せで鎮静させ、そしてこの手順直後に、麻酔の逆転のためにメデトミジンアンタゴニストであるアチパメゾールを与えた。
【０１３３】
対照群には、実験用のベースラインを作成するために、１％Ｆ１２７／１％ＨＰＭＣ中に懸濁させたブランクｐ（ＦＡ：ＳＡ）１７：８３マイクロスフェアを強制飼養した。更に研究したのはＩＶ群であり、これに、本発明者は、５０％プロピレングリコール、１０％エタノールおよび４０％の１００ｍＭトリスの混合物中にｐＨ９．０で溶解させた２５ｍｇ／ｍＬのジクマロールを投与した。このジクマロールは、ビヒクル中に２０ｍｇ／ｍＬの濃度で溶解させ、そしてカテーテルを介して５分間にわたって投与した。
【０１３４】
特定の時点で、概して、０、１、２、３、５、８、１１、１４、２５、２９、３６、４８、６０、７２、８４および９６時間目に、各々の被験動物から血液を採取した。ヘパリンブロックを除去し、１ｃｃの新鮮血液を採取し、更に１．５ｃｃヘパリン溶液をカテーテルに加えた。これら血液試料は、ヘパリン処理された１．５ｍＬシリコーン処理済みミクロ遠心管に採取し、１１，２６９ｇで５分間遠心分離した。約５００μＬの血漿を取り出し、４℃で貯蔵後、分析した。
【０１３５】
ジクマロール定量化、生物活性検定、および統計学および薬物動態学的分析の方法は、実施例２に記載した。
in vivo 研究の結果
対照曲線：  ＩＶ曲線は予想通りであり、きわめて鋭いピーク後、血漿内レベルが速やかに低下した（図９）。大部分の薬物が、最初の２４時間で吸収された。
【０１３６】
噴霧乾燥製剤：  ＳＤおよびＡＭ双方の製剤を、２５ｍｇ／ｋｇジクマロールの用量で与えたので、ＡＭ製剤についておよびポリマーを含有する他の全ての製剤についての用量は、負荷率が１００％未満であったことから、スケールアップされる。血漿曲線を図１０に示す。どちらの製剤も、図９のＩＶ曲線と比較して、達成濃度の明らかな減少を示した。それらは、少量の吸収延長を与えたが、全体的にはほとんど明らかではなかった。これら二つの製剤間で、ＳＤは、カプセル化製剤にまさる改善を示し、ちょうど３０時間後にゼロへ低下もした。
【０１３７】
微粉製剤：  本発明者は、これら実験の間中、２５ｍｇ／ｋｇジクマロールの標準用量維持することを試みた。しかしながら、研究の開始時に負荷率を決定することが難しいために、３種類のこれら製剤は、１８．２ｍｇ／ｋｇを与えるＡＮ、３０．６ｍｇ／ｋｇを与えるＮＮおよび２３．０ｍｇ／ｋｇを与えるＭＤＡＰと、異なった用量を与えた。この理由で、これら３種類の製剤の血漿曲線は、互いにも、いずれか他の曲線とも、直接的に比較することはできなかった。しかしながら、それらは、相対バイオアベイラビリティーを計算する場合には、それが用量によって基準化されているので、比較することができる。更に、ｔ検定を用いた統計的分析も、与えられた用量による基準化を必要とした。
【０１３８】
微粉薬物を含む製剤を用いた研究による血漿曲線を、図１１に示す。噴霧乾燥製剤の吸収と比較すると、これら曲線についての全体的な吸収の大きさは上昇した。図１１の曲線は、ＮＮ製剤が、後の方の時点できわめて低い吸収レベルを伴って初期ピークを示したことを除いて、形状がきわめて類似していた。与えられた用量は同じではなかったので、曲線プロフィールだけを比較することができ、大きさは比較できない。微粉製剤は全て、噴霧乾燥製剤での僅か３０時間と比較して、６０時間まで比較的高い血中濃度を示した。
【０１３９】
用量上昇曲線を、図１２および図１３に示した。ＡＮ製剤の用量は、３．６ｍｇ／ｋｇ、１０．９ｍｇ／ｋｇおよび１８．２ｍｇ／ｋｇであった。ＭＤＡＰを投与される被験動物には、５ｍｇ／ｋｇ、１５ｍｇ／ｋｇおよび２３ｍｇ／ｋｇの用量を与えた。図１２のＡＮ曲線は、各々の用量増加について上昇した血漿内レベルを示し、濃度が最高である時点Ｔmaxも、各々の増加用量について大きくなる。ＭＤＡＰ曲線は、Ｔmaxが特有のパターンを示さないことを除いて、類似した結果を示し、各々の用量が、全体の血漿内レベルを有意に増加させている。
【０１４０】
薬物動態学的分析：  この研究での製剤の作用は、薬物動態学的パラメーター、すなわち、相対バイオアベイラビリティー（ＢＡ）、ＣmaxおよびＴmaxを計算することによって比較することができる。表４は、このデータを示し、本発明者は、この項を通して引き続きそれを論及する。
【０１４１】
血漿曲線で理解されるように、噴霧乾燥薬物を含有する製剤は、微粉薬物を含む製剤よりもはるかに低い血漿内レベルを示した。噴霧乾燥群内では、相対バイオアベイラビリティーは、ＳＤ製剤について４０％、ＡＭ製剤について３１％であった。用量によって基準化されたＡＵＣ値について行ったｔ検定は、ＳＤおよびＡＭの吸収が、ｐ＝０．０３で統計的に異なったことを示している。更に、ＳＤ製剤のＣmaxは、カプセル化変種のそれのほぼ２倍であったが、これは、ポリマーが吸収バーストを減少させることができる制御の度合いを示している。Ｔmaxも、再度、おそらくはポリマーコーティングのモジュレーションのために、ＡＭ製剤において延長した。
【０１４２】
【表４】
2004537401.tif 000005
【０１４３】
表４．薬物動態学的分析。
超微粉薬物を含有する製剤の大部分は、噴霧乾燥製剤よりも相対バイオアベイラビリティーが有意に高かった。ＭＤＡＰおよびＡＮの基準化ＡＵＣをＳＤおよびＡＭ双方と比較するｔ検定は、これら二つの群の製剤間に、０．００１〜０．０５のｐ値で統計的有意性を示した。非接着性ＮＮ製剤も、微粉薬物を用いたＭＤＡＰおよびＡＮよりかなり低く、これら他の製剤とＮＮを比較するｔ検定によりｐ＜０．０５であった。
【０１４４】
７％ＦＡ：ＳＡを含む微粉薬物ＭＤＡＰは、ジクマロールの相対バイオアベイラビリテ
ィーを７６．５％へと向上させた。Ｃmaxは、９５．８μｇ／ｍＬで比較的高く、ピーク
濃度は、実験の初期の血漿中において、７．４時間のＴmaxで認められた。より高いＦＡ：ＳＡ含量の追加は、これらパラメーターを更に向上させた。ｐ（ＦＡ：ＳＡ）中に完全
に封入された薬物ＡＮは、６７μｇ／ｍＬへとＣmaxの減少を示したが、Ｔmaxは、１０．
４時間に増加している。ＣmaxおよびＴmax双方の顕著なモジュレーションは、ＦＡ：ＳＡによって与えられる生体接着性に起因することがありうる。
【０１４５】
非接着性ポリマーコーティングを含有するＮＮは、相対バイオアベイラビリティーを３７％へと有意に減少させた。更に、基準化ＡＵＣを用いたｔ検定は、ＮＮと、微粉薬物を含有する他の全ての製剤との間にｐ＜０．０５を示した。生体接着性コーティングの他の二つの長所であるＣmaxの制御およびＴmaxの延長もまた、Ｃmaxが６７μｇ／ｍＬ〜９７μｇ／ｍＬに増加し且つＴmaxが１０．４時間〜３．７時間に低下したように、接着性ＡＮ製剤と比較して消失した。
【０１４６】
用量上昇研究は、ＡＮおよびＭＤＡＰ双方について、最低用量が最も効率よく吸収され、相対バイオアベイラビリティーが、それぞれ１００％および９１％に達したことを示した。用量が増加するにつれて、相対バイオアベイラビリティーは減少したが、特に、ＭＤＡＰ群の場合、それは、１５ｍｇ／ｋｇの用量で６２％に下がった。レベルは、２３ｍｇ／ｋｇで７７％のより妥当な数値へ向上した。ＡＮも、用量が増加するにつれて相対バイオアベイラビリティーの減少を示したが、それは、この場合、約７９％で水平になった。Ｃmaxは、どちらの場合も各々の増加用量で上昇し、Ｔmaxは、ＡＮ製剤の場合のみ、比例して上昇した。
【０１４７】
生物活性：  与えられた製剤は全て、薬物活性について正と判定し、Ｔmaxに対応する時点で得られた試料のＰＴＴ時間は全て、１２〜１７秒の正常範囲と比較して９０秒を超えた。
【０１４８】
前述の明細書は、当業者が本発明を実施できるようにするのに充分であると考えられる。与えられた実施例は、本発明の一つの側面を単に例示するためのものであり、他の機能的に均等な態様は、本発明の範囲内であるので、本発明は、これら実施例による範囲に制限されない。本明細書中に示され且つ記載されたものに加えて、本発明のいろいろな修正は、前述の説明により当業者に明らかになるであろうし、請求の範囲の範囲内であろう。本発明の利点および目的は、発明の各々の態様によって必ずしも包含されない。
【０１４９】
本出願中に引用される参考文献、特許および特許公報は全て、本明細書中にそのまま援用される。
【図面の簡単な説明】
【０１５０】
【図１】ジクマロール製剤のＳＥＭ顕微鏡写真。（Ａ）原料ジクマロール、（Ｂ）噴霧乾燥ジクマロール、（Ｃ）微粉ジクマロール、および（Ｄ）ｐＦＡ：ＳＡ中のジクマロール。
【図２】ジクマロール製剤のＤＳＣサーモグラム。
【図３】in vitro 溶解曲線。微粉ジクマロール（丸）、ＦＡ：ＳＡカプセル化ジクマロール（三角）、原料ジクマロール（菱形）および噴霧乾燥ジクマロール（四角）。各ポイントは平均±標準誤差である。
【図４】ブタおよびラットの対照曲線。ＩＶ［ブタ］（四角）、ＩＶ［ラット］（丸）、ブランクＦＡ：ＳＡマイクロスフェア［ブタ］（菱形）およびブランクＦＡ：ＳＡマイクロスフェア［ラット］（三角）。各ポイントは平均±標準誤差である。
【図５】ラットにおける微粉ジクマロール（丸）、噴霧乾燥ジクマロール（三角）、ＦＡ：ＳＡジクマロールナノスフェア（四角）および原料ジクマロール（菱形）の経口投与後の血漿曲線。各ポイントは平均±標準誤差である。
【図６】ブタにおける噴霧乾燥ジクマロール（四角）、微粉薬（菱形）およびＦＡ：ＳＡジクマロールナノスフェア（三角）の経口供給後の血漿曲線。各ポイントは平均±標準誤差である。
【図７】ジクマロール製剤のＳＥＭ顕微鏡写真。（Ａ）原料ジクマロール、（Ｂ）ＦＡ：ＳＡを含む微粉ジクマロール［ＭＤＡＰ］、（Ｃ）噴霧乾燥［ＳＤ］、（Ｄ）ＦＡ：ＳＡを含む転相噴霧乾燥［ＡＭ］、（Ｅ）転相マイクロカプセル化ＦＡ：ＳＡを用いたｐ（ＦＡ：ＳＡ）を含むＢのカプセル化［ＡＮ］、および（Ｆ）ＰＬＡを含む転相噴霧乾燥［ＮＮ］。
【図８】ジクマロール製剤の in vitro 溶解および放出研究。上部差込み図は、最初の４時間を示す。ｐ（ＦＡ：ＳＡ）を含む微粉ジクマロール（ＭＤＡＰ）（菱形）、ｐ（ＦＡ：ＳＡ）を含むＭＤＡＰのカプセル化（ＡＮ）（三角）、ｐ（ＦＡ：ＳＡ）を含む噴霧乾燥ジクマロールのカプセル化（ＡＭ）（Ｘ）、噴霧乾燥ジクマロール（ＳＤ）（四角）、ポリ（乳酸）を含むＭＤＡＰのカプセル化（丸）、溶媒除去法を用いたｐ（ＦＡ：ＳＡ）中のＳＤのカプセル化（−）、原料ジクマロール（＋）。各ポイントは平均±標準誤差である。
【図９】ブタにおける in vivo 対照曲線。ＩＶ投与（菱形）、ブランクｐ（ＦＡ：ＳＡ）マイクロスフェア（四角）。
【図１０】噴霧乾燥製剤を投与された研究群からの血漿曲線。ＳＤ（菱形）、ＡＭ（四角）。各ポイントは平均±標準誤差である。
【図１１】微粉製剤を供給されたブタからの血漿曲線。用量は次の通りである。（ＭＤＡＰ）２３．０ｍｇ／ｋｇ、（ＡＮ）１８．２ｍｇ／ｋｇ、および（ＮＮ）３０．６ｍｇ／ｋｇ。ＭＤＡＰ（四角）、（ＡＮ）菱形、ＮＮ（三角）。各ポイントは平均±標準誤差である。
【図１２】ＡＮ製剤の用量上昇。ＡＮ３．６ｍｇ／ｋｇ（三角）、ＡＮ１０．９ｍｇ／ｋｇ（菱形）、ＡＮ１８．２ｍｇ／ｋｇ（四角）。各ポイントは平均±標準誤差である。
【図１３】ＭＤＡＰ製剤の用量上昇。ＭＤＡＰ５ｍｇ／ｋｇ（三角）、ＭＤＡＰ１５ｍｇ／ｋｇ（菱形）、ＭＤＡＰ２３ｍｇ／ｋｇ（四角）。各ポイントは平均±標準誤差である。
【図２】
2004537401.tif 000006
【図３】
2004537401.tif 000007
【図４】
2004537401.tif 000008
【図５】
2004537401.tif 000009
【図６】
2004537401.tif 000010
【図８】
2004537401.tif 000011
【図９】
2004537401.tif 000012
【図１０】
2004537401.tif 000013
【図１１】
2004537401.tif 000014
【図１２】
2004537401.tif 000015
【図１３】
2004537401.tif 000016
【国際公開パンフレット】
2004537401.tif 000017
2004537401.tif 000018
2004537401.tif 000019
2004537401.tif 000020
2004537401.tif 000021
2004537401.tif 000022
2004537401.tif 000023
2004537401.tif 000024
2004537401.tif 000025
2004537401.tif 000026
2004537401.tif 000027
2004537401.tif 000028
2004537401.tif 000029
2004537401.tif 000030
2004537401.tif 000031
2004537401.tif 000032
2004537401.tif 000033
2004537401.tif 000034
2004537401.tif 000035
2004537401.tif 000036
2004537401.tif 000037
2004537401.tif 000038
2004537401.tif 000039
2004537401.tif 000040
2004537401.tif 000041
2004537401.tif 000042
2004537401.tif 000043
2004537401.tif 000044
2004537401.tif 000045
2004537401.tif 000046
2004537401.tif 000047
2004537401.tif 000048
2004537401.tif 000049
2004537401.tif 000050
2004537401.tif 000051
2004537401.tif 000052
2004537401.tif 000053
2004537401.tif 000054
2004537401.tif 000055
2004537401.tif 000056
2004537401.tif 000057
2004537401.tif 000058
2004537401.tif 000059
2004537401.tif 000060
2004537401.tif 000061
2004537401.tif 000062
2004537401.tif 000063
2004537401.tif 000064
2004537401.tif 000065
2004537401.tif 000066
2004537401.tif 000067
2004537401.tif 000068
2004537401.tif 000069
2004537401.tif 000070
2004537401.tif 000071
2004537401.tif 000072
2004537401.tif 000073
2004537401.tif 000074
2004537401.tif 000075
2004537401.tif 000076
【国際調査報告】
2004537401.tif 000077